(57)【要約】  本発明は、リグノセルロース材料を疎水化剤で含浸することによってリグノセルロース材料を疎水化する方法に関し、この場合このリグノセルロース材料は、疎水化前または疎水化中に、α）式ＣＨ2ＯＲ〔式中、Ｒは水素またはＣ1〜Ｃ4アルキルを表わす〕で示される少なくとも２個のＮ結合基および／または２個の窒素原子を架橋する１，２−ビスヒドロキシエタン−１，２−ジイル基を有する低分子量化合物Ｖ、β）化合物Ｖの前縮合物およびγ）化合物Ｖと、Ｃ1〜Ｃ6アルカノール、Ｃ2〜Ｃ6ポリオールおよびオリゴ−Ｃ2〜Ｃ4−アルキレングリコールから選択される少なくとも１つのアルコールとの反応生成物または混合物〜から選択される少なくとも１つの架橋可能な化合物を含有する硬化可能な水性組成物で含浸される。【特許請求の範囲】
【請求項１】
リグノセルロース材料を疎水化剤で含浸することによってリグノセルロース材料を疎水化する方法において、このリグノセルロース材料を、疎水化前または疎水化中に、
α）式ＣＨ2ＯＲ〔式中、Ｒは水素またはＣ1〜Ｃ4アルキルを表わす〕で示される少なくとも２個のＮ結合基および／または２個の窒素原子を架橋する１，２−ビスヒドロキシエタン−１，２−ジイル基を有する低分子量化合物Ｖ、
β）化合物Ｖの前縮合物および
γ）化合物Ｖと、Ｃ1〜Ｃ6アルカノール、Ｃ2〜Ｃ6ポリオールおよびオリゴ−Ｃ2〜Ｃ4−アルキレングリコールから選択される少なくとも１つのアルコールとの反応生成物または混合物から選択される少なくとも１つの架橋可能な化合物を含有する硬化可能な水性組成物で含浸することを特徴とする、リグノセルロース材料を疎水化剤で含浸することによってリグノセルロース材料を疎水化する方法。
【請求項２】
疎水化剤は、少なくとも１つのワックスまたはワックス様ポリマーを含む、請求項１記載の方法。
【請求項３】
疎水化剤は、ワックスまたはワックス様ポリマーの水性分散液である、請求項２記載の方法。
【請求項４】
請求項１、２または３記載の分散液において、ワックス成分の粒子が、少なくとも７５℃の融点を有することを特徴とする、請求項１、２または３記載の分散液。
【請求項５】
請求項３または４記載の分散液において、分散されたワックス成分の粒子が５００ｎｍ未満の平均粒度を有することを特徴とする、請求項３または４記載の分散液。
【請求項６】
架橋可能な化合物が１，３−ビス（ヒドロキシメチル）−４，５−ジヒドロキシイミダゾリジン−２−オン、Ｃ1〜Ｃ6−アルカノール、Ｃ2〜Ｃ6−ポリオールおよび／またはオリゴアルキレングリコールで変性されている１，３−ビス（ヒドロキシメチル）−４，５−ジヒドロキシイミダゾリジン−２−オン、１，３−ビス（ヒドロキシメチル）尿素、１，３−ビス（メトキシメチル）尿素、１−ヒドロキシメチル−３−メチル尿素、１，３−ビス（ヒドロキシメチル）イミダゾリジン−２−オン（ジメチロールエチレン尿素）、１，３−ビス（ヒドロキシメチル）−１，３−ヘキサヒドロピリミジン−２−オン（ジメチロールプロピレン尿素）、１，３−ビス（メトキシメチル）−４，５−ジヒドロキシイミダゾリジン−２−オン（ＤＭｅＤＨＥＵ）、テトラ（ヒドロキシメチル）アセチレンジ尿素、低分子量メラミン−ホルムアルデヒド樹脂およびＣ1〜Ｃ6−アルカノール、Ｃ2〜Ｃ6−ポリオールおよび／またはオリゴアルキレングリコールで変性されている低分子量メラミン−ホルムアルデヒド樹脂（変性されたＭＦ樹脂）から選択される、請求項１から３までのいずれか１項に記載の方法。
【請求項７】
硬化可能な水性組成物中の架橋可能な化合物の濃度は、組成物の全質量に対して１〜６０質量％の範囲内にある、請求項１から３までのいずれか１項または請求項６に記載の方法。
【請求項８】
水性組成物は、付加的に架橋可能な化合物の硬化を生じる触媒を含有する、請求項１から３までのいずれか１項、または請求項６または７記載の方法。
【請求項９】
付加的に高められた温度での架橋可能な化合物の硬化を含む、請求項８記載の方法。
【請求項１０】
疎水化を硬化に続けて実施する、請求項９記載の方法。
【請求項１１】
疎水化および硬化可能な化合物の水性組成物での含浸を同時に行なう、請求項１から３までのいずれか１項、または請求項６から１０までのいずれか１項に記載の方法。
【請求項１２】
水性組成物は、疎水化剤を分散された形で含有する、請求項１１記載の方法。
【請求項１３】
含浸を減少された圧力および高められた圧力の連続した使用によって行なう、請求項１２記載の方法。
【請求項１４】
含浸を５０℃未満の温度で行なう、請求項１から３までのいずれか１項、および請求項６から１３までのいずれか１項に記載の方法。
【請求項１５】
リグノセルロース材料が木材または木材材料である、請求項１から３までのいずれか１項、および請求項６から１４までのいずれか１項に記載の方法。
【請求項１６】
請求項１から３までのいずれか１項、および請求項６から１５までのいずれか１項に記載の方法によって得ることができるリグノセルロース材料。
【請求項１７】
ａ）水相中に分散された少なくとも１つの疎水化剤および
ｂ）
α）式ＣＨ2ＯＲ〔式中、Ｒは水素またはＣ1〜Ｃ4アルキルを表わす〕で示される少なくとも２個のＮ結合基および／または２個の窒素原子を架橋する１，２−ビスヒドロキシエタン−１，２−ジイル基を有する低分子量化合物Ｖ、
β）化合物Ｖの前縮合物および
γ）化合物Ｖと、Ｃ1〜Ｃ6アルカノール、Ｃ2〜Ｃ6ポリオールおよびオリゴ−Ｃ2〜Ｃ4−アルキレングリコールから選択される少なくとも１つのアルコールとの反応生成物または混合物から選択された少なくとも１つの架橋可能な化合物を含む水性組成物。
【請求項１８】
水相中に分散された疎水化剤がワックスまたはワックス様ポリマーである、請求項１７記載の分散液。
【請求項１９】
疎水化剤の粒子が少なくとも７５℃の融点を有する、請求項１８記載の分散液。
【請求項２０】
分散された疎水化剤の粒子が５００ｎｍ未満の平均粒度を有する、請求項１７から１９までのいずれか１項に記載の分散液。
【請求項２１】
水性組成物が疎水化剤を水性組成物の全体量に対して５〜４０質量％の量で含有する、請求項１７から２０までのいずれか１項に記載の分散液。
【発明の詳細な説明】
【技術分野】
【０００１】
本発明は、リグノセルロース材料を疎水化剤で含浸することによってリグノセルロース材料を疎水化する方法ならびにそれによって得られたリグノセルロース材料に関する。
【０００２】
リグノセルロース材料、殊に木材、また別のリグノセルロース材料、例えば竹、天然繊維等は、数多くの用途のための建築材料および構成材料として重要である。前記材料の天然の持続性が周囲雰囲気中の湿分の作用、実際湿分含量の変化によって不利に影響を及ぼされることは、不利である。このための根拠は、水との接触の際にかまたは湿った雰囲気中で水を貯蔵しかつ乾燥した雰囲気中で再び放出するというリグノセルロース材料の性質にある。それに伴って現れる、材料の膨張または収縮およびそれに関連した不足する寸法安定性は、数多くの使用にとって望ましいものでないだけでなく、極端な場合には、亀裂の形成によって材料の破壊をもまねきうる。その上、この材料は、湿潤状態で木材を分解するかまたは木材を変色する微生物によって襲われ、このことは、多くの場合に前記材料に殺真菌剤または殺生剤を備えさせることを必要とする。費用の点を除外して、この種の装備は、環境の視点からも欠点である。
【０００３】
木材および別のリグノセルロース材料の疎水化は、前記材料の吸水量を減少させるための久しく公知の技術である。それによって、一面で前記材料の寸法安定性が改善され、他面、真菌類または細菌類での感染の危険が減少される。
【０００４】
固有の臭気、濃い色および潜在的な発癌性のために僅かな使用目的のためにのみ適しているタール油をベースとする古典的な木材保護剤と共に、現在、強化された植物油、例えば亜麻種油、菜種油、落花生油、大豆油およびタル油は、殺生剤の作用および／または殺真菌剤の作用を有する木材保護剤と組み合わせて使用される（例えば、ドイツ連邦共和国特許出願公開第３００８２６３号明細書ならびにA. Ttreu, H. MilitzおよびS. Breyne, "Royal-Verfahren-Wissenschaftlicher Hintergrund und praktische Anwendung" COST E22 Konferenz in Reinbek, 2001およびそこに引用された刊行物参照）。耐候試験の場合、即ち例えば雨による湿分の作用の場合および／または例えば強い太陽光線で起こりうる高められた温度の場合に、油の一部分は、殺真菌剤／殺生剤の作用物質と一緒に木材から漏出しうることは、欠点である。それによって、表面は、粘着性になり、油は、"鼻のような形の液滴（Nasen）"を形成し、したがって疎水性作用は、時間と共に局部的な位置で減少する。
【０００５】
木材を疎水化するためにワックスを使用することが度々報告されたが、しかし、この場合このワックスは、典型的には炭化水素溶剤と一緒に使用される（例えば、米国特許第３８３２４６３号明細書および米国特許第４６１２２５５号明細書参照）。しかし、有機炭化水素溶剤の使用は、作業の安全性および処理の安全性に関連して不利である。
【０００６】
カナダ国特許第２１７９００１号明細書には、再び、水溶性の木材保護剤、例えばクロム化されたヒ酸銅と共に、低融点を有するワックスの水性エマルジョン、例えばガッチュ（Gatsch）および陽イオン界面活性剤を含有する、疎水作用を有する木材保護剤が記載されている。
【０００７】
ＷＯ  ００／４１８６１の記載から、再び木材基材を疎水化する方法が公知であり、この場合この基材は、ワックスの水性分散液と減少された圧力およびワックスの融点を上廻る温度で接触される。
【０００８】
また、ワックスを使用しながらの疎水化は、必ずしも満足なものではなく、しばしば耐候安定性は不十分である。その上、大型の木材部材、即ち少なくとも１ｃｍの最小寸法を有する木材部材の場合には、しばしば木材中でのワックスの均一な分布を達成しない。リグノセルロース材料中、殊に大型の木材体中での均一な分布を達成させるために、含浸は、ワックス分散液で高い圧力を使用しながら行なわなければならない。この場合に発生する剪断力のためにワックス分散液は、凝集する傾向を有し、このことは、材料の細孔の閉塞をまねく可能性があり、こうしてワックスがさらにリグノセルロース材料中へ侵入することが回避される。従って、多数の方法により、ワックスの融点を上廻る温度でワックス分散液での含浸が実施されるが、それによって材料の損傷をまねく可能性がある。
【０００９】
従って、本発明は、本明細書中に記載された公知技術水準の欠点を克服する、リグノセルロース材料、殊に木材、特に大型の木材体を疎水化する方法を提供するという課題に基づくものである。殊に、本方法は、殊に５０℃を下廻る低い温度でも含浸を可能にし、木材の損傷を回避させるはずである。
【００１０】
意外なことに、リグノセルロース材料の疎水化前または疎水化中に、
α）式ＣＨ2ＯＲ〔式中、Ｒは水素またはＣ1〜Ｃ4アルキルを表わす〕で示される少なくとも２個のＮ結合基および／または２個の窒素原子を架橋する１，２−ビスヒドロキシエタン−１，２−ジイル基を有する低分子量化合物Ｖ、
β）化合物Ｖの前縮合物および
γ）化合物Ｖと、Ｃ1〜Ｃ6−アルカノール、Ｃ2〜Ｃ6−ポリオールおよびオリゴ−Ｃ2〜Ｃ4−アルキレングリコールから選択される少なくとも１つのアルコールとの反応生成物または混合物から選択される少なくとも１つの架橋可能な化合物を含有する硬化可能な水性組成物で含浸を行なうことによって、本明細書中に記載された課題は解決されることができかつ公知技術水準の問題は解決されることができることが見い出された。
【００１１】
従って、本発明は、リグノセルロース材料を疎水化剤で含浸することによってリグノセルロース材料を疎水化する方法に関し、この場合このリグノセルロース材料は、疎水化前または疎水化中に、
α）式ＣＨ2ＯＲ〔式中、Ｒは水素またはＣ1〜Ｃ4アルキルを表わす〕で示される少なくとも２個のＮ結合基および／または２個の窒素原子を架橋する１，２−ビスヒドロキシエタン−１，２−ジイル基を有する低分子量化合物Ｖ、
β）化合物Ｖの前縮合物および
γ）化合物Ｖと、Ｃ1〜Ｃ6−アルカノール、Ｃ2〜Ｃ6−ポリオールおよびオリゴ−Ｃ2〜Ｃ4−アルキレングリコールから選択される少なくとも１つのアルコールとの反応生成物または混合物から選択される少なくとも１つの架橋可能な化合物を含有する硬化可能な水性組成物で含浸される。
【００１２】
本発明による方法によって含浸されたリグノセルロース材料は、僅かな吸水量を示し、その上、常用の疎水化された材料と比較して耐候試験で、殊に高められた温度で疎水化剤の発汗を全く示さないかまたは極めて僅かな程度に前記発汗を示す。その上、本発明により処理されたリグノセルロース材料中での疎水化剤の分布は、殊に大型の木材成形体の場合に、常用のワックス乳濁液を使用した場合よりも均一である。従って、本発明により得ることができるリグノセルロース材料、殊に木材からの材料は、同様に本発明の対象である。
【００１３】
本発明による方法の第１の工程において、リグノセルロース材料、殊に木材、リグノセルロース材料をベースとする材料、例えば化粧張り材料または微粒状のリグノセルロース材料、例えば切れ端、繊維またはストランドから形成された材料、またはこの種の材料を製造するためのリグノセルロース材料、例えば化粧張り材料または微粒状のリグノセルロース材料は、硬化可能な化合物の水性組成物で含浸される。
【００１４】
微粒状のリグノセルロース材料には、繊維、切れ端、ストランド、チップス、切り屑および類似物が含まれる。化粧張り材料は、５ｍｍ以下、殊に１ｍｍ以下の厚さを有する平面状の薄手の木材材料である。殊に、工程Ａで１ｍｍを上廻り、殊に５ｍｍ以上、特に１０ｍｍ以上の最小寸法を有する大型の部材および特に完全な木材または中実の木材が含浸される。
【００１５】
リグノセルロース材料としては、原則的に全ての木材種、殊に水に対して乾燥質量の少なくとも３０％、殊に少なくとも５０％を占めることができる木材種、殊にＤＩＮ  ３５０−２に記載の含浸可能性種（または浸漬可能性種）１または２に分類される木材種が適している。
【００１６】
この中には、例えば針葉樹の木材、例えば松材、トウヒ材、針葉樹材、落葉松材、カサマツ材、モミ材、海岸のモミ材（Kuestentanne）、ヒマラヤスギ材、ツィルベル松材（Zirbel）ならびに広葉樹の木材、例えばカエデ材、硬材カエデ材、アカシア材、エイヨンズ（Ayons）材、シラカバ材、セイヨウナシ材、ブナ材、オーク材、ハンノキ、ヨーロッパヤマナラシ、トネリコ材、アイスベーレ（Eisbeere）材、ハシバミ、シデ、桜桃材、栗材、シナ材、クルミ材（amerikanischer Nussbaum）、ポプラ材、オリーブ材、ハリエンジュ属の木材、ニレ材、クルミ材、ゴム材、縞のある堅い樹木（Zebrano）、ヤナギ、ツェアライヒェ（Zerreiche）および類似物が含まれる。本発明による利点は、殊に次の木材の場合に効果を発揮する：ブナ材、トウヒ材、松材、ポプラ材、トネリコ材およびカエデ材。
【００１７】
本発明による方法は、木材とは異なる別のリグノセルロース材料、例えば天然繊維材料、例えば竹、バガス、綿花（Baumwollstaebgel）、ジュート、サイザル麻、麦わら、亜麻、ヤシ繊維、バナナ繊維、アシ、例えば中国アシ（Chinaschilf）、ラミー、麻、マニラ麻、エスパルト（アルファ草）、もみ殻（Reisschale）およびコルクを含浸するためにも適している。
【００１８】
架橋可能な化合物、即ち化合物Ｖ、その前縮合物および反応生成物は、使用される水性組成物中で一般に完全に溶解されて存在する、低分子量の化合物または僅かな分子量を有するオリゴマーである。架橋可能な化合物の分子量は、通常、４００ダルトン以下である。前記化合物は、該化合物の性質に基づいて木材の細胞壁内に侵入することができ、硬化の際に細胞壁の機械的安定性を改善し、かつ水によって生じた膨潤を減少させることが想定される。
【００１９】
架橋可能な化合物の例は、これに限定されることなく、次のものであることができる：
１，３−ビス（ヒドロキシメチル）−４，５−ジヒドロキシイミダゾリジン−２−オン（ＤＭＤＨＥＵ）、
Ｃ1〜Ｃ6−アルカノール、Ｃ2〜Ｃ6−ポリオールおよび／またはオリゴ−Ｃ2〜Ｃ4−アルキレングリコールで変性されている１，３−ビス（ヒドロキシメチル）−４，５−ジヒドロキシイミダゾリジン−２−オン（変性されたＤＭＤＨＥＵまたはｍＤＭＤＨＥＵ）、
１，３−ビス（ヒドロキシメチル）尿素、
１，３−ビス（メトキシメチル）尿素、
１−ヒドロキシメチル−３−メチル尿素、
１，３−ビス（ヒドロキシメチル）イミダゾリジン−２−オン（ジメチロールエチレン尿素）、
１，３−ビス（ヒドロキシメチル）−１，３−ヘキサヒドロピリミジン−２−オン（ジメチロールプロピレン尿素）、
１，３−ビス（メトキシメチル）−４，５−ジヒドロキシイミダゾリジン−２−オン（ＤＭｅＤＨＥＵ）、
テトラ（ヒドロキシメチル）アセチレンジ尿素、
低分子量メラミン−ホルムアルデヒド樹脂（ＭＦ樹脂）、例えば２、３、４、５または６個のヒドロキシメチル基を有するポリ（ヒドロキシメチル）メラミンおよび
低分子量メラミン−ホルムアルデヒド樹脂（ＭＦ樹脂）、例えばＣ1〜Ｃ6−アルカノール、Ｃ2〜Ｃ6−ポリオールおよび／またはオリゴ−Ｃ2〜Ｃ4−アルキレングリコールで変性されているポリ（ヒドロキシメチル）メラミン（変性されたＭＦ樹脂）。
【００２０】
化合物Ｖの水性組成物、該化合物の前縮合物および反応生成物は、例えばＷＯ  ２００４／０３３１７１、ＷＯ  ２００４／０３３１７０、Ullmann's Encyclopedia of Industrial Chemistry, 第５版ＣＤ−ＲＯＭ、Wiley-VCH, Weinheim 1997中のFischer他,"Textile Auxiliaries - Finishing Agents"第7.2.2章および該刊行物中に引用された刊行物、米国特許第２７３１３６４号明細書、米国特許第２９３０７１５号明細書、Ullmann's Encyclopedia of Industrial Chemistry, 第５版ＣＤ−ＲＯＭ、Wiley-VCH, Weinheim 1997中のH. Diem他, "Amino-Resins"第7.2.1章および第7.2.2章および該刊行物中に引用された刊行物、Houben-Weyl E20/3, 第1811-1890頁の記載から自体公知であり、通常、架橋剤として織物仕上に使用される。Ｎ−メチロール化された尿素化合物Ｖとアルコール、例えば変性された１，３−ビス（ヒドロキシメチル）−４，５−ジヒドロキシイミダゾリジノン−２（ｍＤＭＤＨＥＵ）との反応生成物は、例えば米国特許第４３９６３９１号明細書およびＷＯ  ９８／２９３９３の記載から公知である。ところで、化合物Ｖならびに該化合物の反応生成物および前縮合物は、市場で入手可能である。
【００２１】
本発明の好ましい実施態様において、架橋可能な化合物は、尿素単位の全ての窒素原子に対して先に定義されたような基ＣＨ2ＯＲを有する尿素化合物、および前記尿素化合物とＣ1〜Ｃ6−アルカノール、Ｃ2〜Ｃ6−ポリオールおよび／またはオリゴアルキレングリコールとの反応生成物から選択されている。殊に、架橋可能な化合物は、１，３−ビス（ヒドロキシメチル）−４，５−ジヒドロキシイミダゾリジン−２−オンならびにＣ1〜Ｃ6−アルカノール、Ｃ2〜Ｃ6−ポリオールおよび／またはポリアルキレングリコールで変性された１，３−ビス（ヒドロキシメチル）−４，５−ジヒドロキシイミダゾリジン−２−オンから選択されている。ポリアルキレングリコールの例は、殊に下記に述べられたオリゴ−Ｃ2〜Ｃ4−アルキレングリコールおよびポリ−Ｃ2〜Ｃ4−アルキレングリコールである。
【００２２】
ｍＤＭＤＨＥＵは、１，３−ビス（ヒドロキシメチル）−４，５−ジヒドロキシイミダゾリジン−２−オンとＣ1〜Ｃ6−アルカノール、Ｃ2〜Ｃ6−ポリオールおよびオリゴエチレングリコールまたは前記アルコールの混合物との反応生成物である。適当なＣ1〜Ｃ6−アルカノールは、例えばメタノール、エタノール、ｎ−プロパノール、イソプロパノール、ｎ−ブタノールおよびｎ−ペンタノールであり、好ましいのは、メタノールである。適当なポリオールは、エチレングリコール、ジエチレングリコール、１，２−プロピレングリコールおよび１，３−プロピレングリコール、１，２−ブチレングリコール、１，３−ブチレングリコールおよび１，４−ブチレングリコール、およびグリセリンである。適当なポリアルキレングリコールの例は、殊に下記に述べられたオリゴ−Ｃ2〜Ｃ4−アルキレングリコールおよびポリ−Ｃ2〜Ｃ4−アルキレングリコールである。ｍＤＭＤＨＥＵの製造のために、ＤＭＤＨＥＵは、アルカノール、ポリオールまたはポリアルキレングリコールと混合される。この場合、１価アルコール、ポリオール、またはオリゴアルキレングリコールまたはポリアルキレングリコールは、通常ＤＭＤＨＥＵに対してそれぞれ０．１〜２．０モル等量、殊に０．２〜２モル等量の割合で使用される。ＤＭＤＨＥＵ、ポリオールまたはポリアルキレングリコールからの混合物は、通常、水中で特に２０〜７０℃の温度および特に１〜２．５のｐＨ値で反応され、この場合このｐＨ値は、反応後に一般に４〜８の範囲に調節される。
【００２３】
更に、本発明の好ましい実施態様において、架橋可能な化合物は、少なくとも２回、例えば２回、３回、４回、５回または６回、特に３回メチロール化されたメラミン（ポリ（ヒドロキシメチル）メラミン）、およびＣ1〜Ｃ6アルカノール、Ｃ2〜Ｃ6ポリオールおよび／またはポリアルキレングリコールで変性されたポリ（ヒドロキシメチル）メラミンから選択されている。ポリアルキレングリコールの例は、殊に下記に述べられたオリゴ−Ｃ2〜Ｃ4−アルキレングリコールおよびポリ−Ｃ2〜Ｃ4−アルキレングリコールである。
【００２４】
本発明により使用することができる水性組成物は、前記アルコール、例えばＣ1〜Ｃ6アルカノール、Ｃ2〜Ｃ6ポリオール、オリゴアルキレングリコールおよびポリアルキレングリコールまたは前記アルコールの混合物の１つ以上を含有していてもよい。適当なＣ1〜Ｃ6−アルカノールは、例えばメタノール、エタノール、ｎ−プロパノール、イソプロパノール、ｎ−ブタノールおよびｎ−ペンタノールであり、好ましいのは、メタノールである。適当なポリオールは、エチレングリコール、ジエチレングリコール、１，２−プロピレングリコールおよび１，３−プロピレングリコール、１，２−ブチレングリコール、１，３−ブチレングリコールおよび１，４−ブチレングリコール、およびグリセリンである。適当なオリゴアルキレングリコールおよびポリアルキレングリコールは、殊にオリゴ−Ｃ2〜Ｃ4−アルキレングリコールおよびポリ−Ｃ2〜Ｃ4−アルキレングリコール、特に場合によっては低分子量開始剤、例えば少なくとも２個のＯＨ基を有する脂肪族ポリオールまたは環状脂肪族ポリオール、例えば１，３−プロパンジオール、１，３−ブタンジオールおよび１，４−ブタンジオール、１，５−ペンタンジオール、１，６−ヘキサンジオール、グリセリン、トリメチロールエタン、トリメチロールプロパン、エリトリットおよびペンタエリトリット、ならびにペンタイト（Pentite）およびヘキサイト（Hexite）、例えばリビトール、アラビトール、キシリトール、ズルシトール、マンニトールおよびソルビトールならびにイノシトール、または少なくとも２個のＮＨ2基を有する脂肪族ポリアミンまたは環状脂肪族ポリアミン、例えばポリエチレントリアミン、トリエチレンテトラミン、テトラエチレンペンタミン、プロピレンジアミン−１，３、ジプロピレントリアミン、１，４，８−トリアザオクタン、１，５，８，１２−テトラアザドデカン、ヘキサメチレンジアミン、ジヘキサメチレントリアミン、１，６−ビス−（３−アミノプロピルアミノ）ヘキサン、Ｎ−メチルジプロピレントリアミンまたはポリエチレンイミン存在下で得ることができる、酸化エチレンおよび／または酸化プロピレンのホモオリゴマーおよびコオリゴマーであり、その中で、ジエチレングリコール、トリエチレングリコール、ジプロピレングリコール、トリプロピレングリコールおよびテトラプロピレングリコール、ＢＡＳＦ社の低分子量Pluronic（登録商標）の銘柄（例えば、Pluronic（登録商標）PE 3100, PE 4300, PE 4400, RPE 1720, RPE 1740）が好ましい。
【００２５】
水性組成物中の架橋可能な化合物の濃度は、通常、前記組成物の全質量に対して１〜６０質量％の範囲内、しばしば１０〜６０質量％の範囲内、殊に１５〜５０質量％の範囲内にある。硬化可能な水性組成物が前記アルコールの１つを含有する場合、該アルコールの濃度は、特に１〜５０質量％の範囲内、殊に５〜４０質量％の範囲内にある。架橋可能な化合物とアルコールとの全体量は、通常、水性組成物の全体量の１０〜６０質量％、殊に２０〜５０質量％である。
【００２６】
一般に、工程ａ）で使用される水性組成物は、化合物Ｖ、またはその反応生成物または前縮合物の架橋を生じさせる少なくとも１つの触媒Ｋを含有する。一般に触媒Ｋとしては、金属ハロゲン化物、金属硫酸塩、金属硝酸塩、金属燐酸塩、金属テトラフルオロ硼酸塩のグループからの金属塩；三弗化硼素；アンモニウムハロゲン化物、硫酸アンモニウム、蓚酸アンモニウムおよび燐酸ジアンモニウムのグループからのアンモニウム塩；ならびに有機カルボン酸、有機スルホン酸、硼酸、硫酸および塩酸が適している。
【００２７】
触媒Ｋとして適している金属塩の例は、殊に塩化マグネシウム、硫酸マグネシウム、塩化亜鉛、塩化リチウム、硼化リチウム、塩化アルミニウム、硫酸アルミニウム、硝酸亜鉛およびテトラフルオロ硼酸ナトリウムである。
【００２８】
触媒Ｋとして適しているアンモニウム塩の例は、殊に塩化アンモニウム、硫酸アンモニウム、蓚酸アンモニウムおよび燐酸ジアンモニウムである。
【００２９】
触媒Ｋとしては、殊に水溶性の有機カルボン酸、例えばマレイン酸、蟻酸、クエン酸、酒石酸および蓚酸が適しており、さらにベンゼンスルホン酸、例えばｐ−トルエンスルホン酸が適しているが、しかし、無機酸、例えば塩酸、硫酸、硼酸およびその混合物も適している。
【００３０】
特に、触媒Ｋは、塩化マグネシウム、塩化亜鉛、硫酸マグネシウム、硫酸アルミニウムおよびその混合物から選択されており、この場合には、塩化マグネシウムが特に好ましい。
【００３１】
触媒Ｋには、通常、水性分散液が含浸の直前で初めて工程ａ）で添加される。触媒は、通常、水性組成物中に含有された硬化可能な成分の全体量に対して１〜２０質量％、殊に２〜１０質量％の量で使用される。水性分散液の全体量に対する触媒の濃度は、通常、０．１〜１０質量％の範囲内、殊に０．５〜５質量％の範囲内にある。
【００３２】
架橋可能な化合物の水性組成物での含浸は、通常の方法で、例えば浸漬、場合によっては圧力と組み合わせた真空の使用または常用の塗布方法、例えば刷毛塗り、噴霧等によって行なうことができる。勿論、それぞれ使用される含浸法は、含浸すべき材料の寸法に依存する。僅かな寸法を有するリグノセルロース材料、例えば切れ端またはストランドならびに薄手の化粧張り材料、即ち表面積と体積との大きな比を有する材料は、僅かな費用で、例えば浸漬または噴霧によって含浸することができ、これとは異なり、よりいっそう大きな寸法を有するリグノセルロース材料、殊に最少の伸び率（Ausdehnung）が５ｍｍである材料、例えば完全な木材、完全な木材からなる成形部材または木材材料は、圧力または真空を使用しながら、殊に圧力と真空とを組合せて使用しながら含浸される。好ましくは、含浸は、５０℃以下の温度、例えば１５〜５０℃の範囲内の温度で実施される。
【００３３】
含浸の条件は、一般に、水性組成物の硬化可能な成分の吸収された量が未処理の材料の乾燥質量に対して少なくとも１質量％、特に少なくとも５質量％、殊に少なくとも１０質量％であるように選択される。硬化可能な成分の吸収された量は、未処理の材料の乾燥質量に対して１００質量％までであることができ、しばしば、使用された未処理の材料の乾燥質量に対して１〜６０質量％の範囲内、特に５〜５０質量％の範囲内、殊に１０〜４０質量％の範囲内にある。浸漬時に使用された未処理の材料の湿分は、重要でなく、例えば１００％であることができる。この場合および以下において、"湿分"の概念は、ＤＩＮ  ５２１８３による残留湿分含量の概念と同義語である。殊に、残留湿分は、リグノセルロース材料の繊維飽和点以下にある。しばしば、湿分は、１〜８０％の範囲内、殊に５〜５０％の範囲内にある。
【００３４】
浸漬のために、リグノセルロース材料は、場合によっては前乾燥後に、水性組成物を含有する容器中に浸漬される。浸漬は、特に数秒間〜２４時間、殊に１分間〜６時間の時間に亘って行なわれる。温度は、通常、１５℃〜５０℃の範囲内にある。この場合リグノセルロース材料は、水性組成物を吸収し、この場合には、水性組成物中の非水性成分（即ち、硬化可能な成分）の濃度、温度および処理時間により、リグノセルロース材料によって吸収される、前記成分の量は、制御されうる。実際に吸収された、成分の量は、当業者によれば、簡単に含浸された材料の質量増加分および水性分散液中の成分の濃度により測定および制御することができる。化粧張り材料は、例えば水性含浸組成物中に存在するプレスロール、所謂カレンダーにより前圧縮されうる。更に、木材における脱応力の際に発生する真空は、水性含浸組成物の促進された吸収を生じる。
【００３５】
含浸は、好ましくは減少された圧力と高められた圧力との組み合わされた使用によって行なわれる。このために、一般に１％〜１００％の範囲内の湿分を有するリグノセルロース材料は、最初にしばしば１０〜５００ミリバールの範囲内、殊に４０〜１００ミリバールの範囲内にある減少された圧力下で、例えば水性組成物中での浸漬によって水性組成物と接触される。持続時間は、通常、１分間〜１時間の範囲内にある。これには、例えば２〜２０バールの範囲内、殊に４〜１５バール、特に５〜１２バールの高められた圧力での段階が続く。この段階の時間は、通常、１分間〜１２時間の範囲内にある。温度は、通常、１５℃〜５０℃の範囲内にある。この場合リグノセルロース材料は、水性組成物を吸収し、この場合には、水性組成物中の非水性成分（即ち、硬化可能な成分）の濃度、圧力、温度および処理時間により、リグノセルロース材料によって吸収される、前記成分の量は、制御されうる。この場合、実際に吸収される量は、リグノセルロース材料の質量増加分によって計算されてもよい。
【００３６】
更に、含浸は、液体を表面上に施こすための常用の方法、例えば噴霧またはロール塗布、または刷毛塗りによって行なうことができる。このために、好ましくは、５０％以下、殊に３０％以下、例えば１２％〜３０％の範囲内の湿分を有する材料が使用される。施与は、通常、１５〜５０℃の範囲内の温度で行なわれる。噴霧は、通常、平面状または微粒状の物体の噴霧に適した全ての装置において、例えばノズル装置および類似物により行なわれうる。刷毛塗りまたはロール塗布の場合には、望ましい量の水性組成物は、ロールまたは刷毛で平面状材料上に塗布される。
【００３７】
引続き、工程ｂ）で水性組成物の架橋可能な成分の硬化は、行なわれる。硬化は、公知技術水準に記載された方法と同様に、例えばＷＯ  ２００４／０３３１７０およびＷＯ  ２００４／０３３１７１に記載された方法により実施されてよい。
【００３８】
硬化は、典型的には、含浸された材料を８０℃を上廻る、殊に９０℃を上廻る、例えば９０〜２２０℃の範囲内、殊に１００〜２００℃の範囲内の温度で行なわれる。硬化に必要とされる時間は、典型的には１０分間ないし７２時間の範囲内にある。化粧張り材料および微粒状のリグノセルロース材料の場合には、むしろよりいっそう高い温度およびよりいっそう短い時間が使用されてよい。硬化の場合には、リグノセルロース材料の細孔は、硬化された含浸剤で充填されるだけでなく、含浸剤とリグノセルロース材料それ自体との横架橋が生じる。
【００３９】
場合によっては、硬化前に乾燥工程、引続き前乾燥工程も実施されてよい。この場合、水性組成物の揮発性成分、殊に水および尿素化合物の硬化／架橋で反応しない過剰の有機溶剤は、部分的または完全に除去される。前乾燥は、リグノセルロース材料の種類に応じて約３０質量％である繊維飽和点でリグノセルロース材料が乾燥されることを意味する。この前乾燥は、亀裂形成の危険に対抗するものである。小型のリグノセルロース材料、例えば化粧張り材料の場合には、前乾燥は省略することができる。しかし、大きな寸法を有する木材体の場合には、前乾燥は、有利である。別の前乾燥が実施される場合には、この前乾燥は、有利に２０〜８０℃の範囲内の温度で行なわれる。前記組成物中に含有されている硬化可能な成分の部分的または完全な硬化／架橋は、選択された乾燥温度に依存して行なうことができる。含浸された材料の組み合わされた前乾燥／硬化は、通常、５０℃〜２２０℃、殊に８０〜２００℃に達しうる温度プロフィールを当てはめることによって行なわれる。
【００４０】
硬化／乾燥は、常用の吸気−排気系、例えばドラム乾燥機中で実施されることができる。特に、前乾燥は、微粒状のリグノセルロース材料の湿分含量が前乾燥後に乾燥材料に対して３０％以下、殊に２０％以下であるように行なわれる。乾燥／硬化が乾燥質量に対して１０％未満、殊に５％未満までの湿分含量を生じることは、利点である。湿分含量は、温度、時間および前乾燥時に選択された圧力によって簡単に制御されることができる。
【００４１】
場合によっては、乾燥／硬化前に付着する液体は、機械的方法で除去される。
【００４２】
大型の材料の場合には、この材料を乾燥／硬化時に、例えば熱間プレス中で固化することは有利であることが証明された。
【００４３】
架橋可能な化合物の水性組成物での含浸および場合によっては実施される硬化工程に続いてかまたは前記の含浸および場合による硬化工程中に、本発明によれば、含浸は、少なくとも１つの疎水化剤で実施される。疎水化剤での含浸を架橋可能な化合物の水性組成物での含浸と同時に実施する場合には、水相中に分散された少なくとも１つの疎水化剤ならびに架橋可能な化合物および場合によっては他の成分、例えば触媒Ｋ、効果物質、上記のアルコールおよび類似物を含有する水性組成物が使用される。この種の組成物は、新規であり、同様に本発明の対象である。
【００４４】
疎水化剤は、原則的に公知技術水準、例えば冒頭に引用された公知技術水準から公知である。この場合には、シリコーン油、パラフィン油、植物油、例えば亜麻種油、菜種油、落花生油、大豆油およびタル油、溶剤をベースとするワックス調剤および水性ワックス分散液を含めてワックス調剤が重要である。前記の疎水化剤は、しばしば殺生剤の作用および／または殺真菌剤の作用を有する木材保護剤と組み合わせて使用され、作用の上昇を達成する。
【００４５】
本発明の好ましい実施態様によれば、疎水化剤は、ワックスまたはワックス様ポリマーである。
【００４６】
殊に、疎水化剤は、水性調剤、即ち前記疎水化剤の１つ以上の水性乳濁液または水性分散液である。殊に、ワックス成分の水性分散液、即ちワックスまたはワックス様ポリマー、またはその混合物の水性分散液が重要である。以下、この種の水性調剤は、ワックス分散液とも呼称される。水性分散液中に含有されるワックスまたはワックス様ポリマーは、以下ワックス構成成分またはワックス成分とも呼称される。ワックス様ポリマーは、当業者によれば、特性プロフィールの点でワックスと同等であるポリマーであり、即ちワックス様ポリマーは、水中で不溶性であり、一般に分解せずに溶融し、溶融した状態で僅かな粘度を有する。
【００４７】
この種の分散液中のワックス構成成分としては、原則的に全ての常用のワックスおよびワックス様ポリマーが適しており、例えばこれら常用のワックスおよびワックス様ポリマーは、当業者によれば、Ullmann's Encyclopedia of Industrial Chemistry, 第５版ＣＤ−ＲＯＭ、Wiley-VCH, Weinheim 1997,ワックスの章およびそこに引用された刊行物の記載から公知である。
【００４８】
適したワックスまたはワックス様ポリマーの例は、天然ワックス、例えば動物性ワックス、例えば密蝋および羊毛蝋、ミネラルワックス、例えばオゾケライトまたはセレシン、石油化学ワックス、例えばパラフィンワックス、ペトロラタム、マイクロワックスおよびガッチュ（Gatch）、さらに部分合成ワックス、例えばモンタンワックスおよび変性モンタンワックス、例えばモンタンエステルワックス、アミドワックス、さらにサソルワックス（Sasolwachse）ならびに合成ワックス、例えばフィッシャー−トロップシュ−ワックス、オレフィンをベースとするワックス様コポリマーを含めてポリオレフィンワックス、殊にポリエチレンワックス、オキシデートワックス、即ちワックスまたはワックス様ポリマーの酸化生成物、例えばオレフィンをベースとするワックス様コポリマーのオキシデートを含めて、フィッシャー−トロップシュ−ワックス、ポリオレフィンワックス、殊にポリエチレンワックスのオキシデートおよび類似物である。
【００４９】
本発明により使用されるワックス分散液の第１の好ましい実施態様によれば、このワックス分散液中に含有されるワックス構成成分は、少なくとも７５℃、特に少なくとも８０℃、しばしば少なくとも９０℃、殊に少なくとも１００℃の融点または軟化点を有する。この場合および以下において、ＤＩＮ  ＩＳＯ  ３８４１に記載されＤＳＣによるかまたは冷却曲線から測定される値は、融点と見なされる。本発明の第２の実施態様によれば、ワックス分散液中に含有されるワックス構成成分は、７５℃未満、特に３０〜７０℃の範囲内、特に３５〜６０℃の範囲内の融点を有する。
【００５０】
水性分散液中のワックスまたはワックス構成成分の濃度は、典型的にはワックス分散液の全質量に対して５〜５０質量％、しばしば８〜４０質量％、殊に１０〜３５質量％の範囲内、特に１５〜３０質量％の範囲内にある。
【００５１】
ワックス分散液中には、ワックス構成成分が分散相として、即ち最も微細な粒子または小液滴の形で存在する。好ましい実施態様によれば、前記粒子は、殊にワックス構成成分が少なくとも８０℃の融点を有する場合に、５００ｎｍ未満、殊に３００ｎｍ未満、特に２００ｎｍ未満、特に有利に１５０ｎｍ未満の平均粒径を有する。しかし、原則的に、殊に７５℃未満の溶融温度を有する低融点のワックスが重要である場合には、例えば１０μｍまで、例えば５００ｎｍ〜１０μｍの大きな粒度を有するワックス分散液／ワックス乳濁液が使用されてもよい。
【００５２】
この場合に記載される粒度は、動的光散乱によって測定されうるような質量平均粒度である。このための方法は、例えばH. Wiese, D. Distier, Waessrige Polymerdispersionen, Wiley-VCH 1999, 第4.2.1章,第40頁以降およびそこに引用された刊行物ならびにH. Auweter, D. Hoern, J. Colloid Interf. Sci. 105 (1985)  388, D. Lilge, D. Hoern, Colloid Polym. Sci. 269 (1991) 704またはH. Wiese, D. Hoern, J. Chem. Phys. 94 (1991) 6429の記載から当業者によく知られている。
【００５３】
水性ワックス分散液の製造は、原理的に公知であり、ワックスまたはワックス様ポリマーを水相中で強力な剪断力および／または圧力を使用しながら、好ましくは高められた温度、例えば少なくとも５０℃の温度、有利に７０℃を上廻る温度で分散させることによって行なわれる。高い融点を有するワックスは、殊に９０℃を上廻る温度、例えば９０〜２００℃の範囲内、特に有利に１００〜１６０℃の範囲内の温度で分散される。殊に、ワックス成分の分散は、該ワックス成分が分解されずに溶融する場合に、融点を上廻る温度で行なわれる。また、ワックスの水性分散液は、例えばBASF社の商品名Poligen（登録商標）WEタイプおよびByk-Cera社のAquaCerタイプ（８０℃を上廻る融点または軟化点を有する高融点ワックスタイプ）で商業的に入手可能である。
【００５４】
１つの実施態様において、ワックス分散液のワックス粒子は、少なくとも１つの効果物質および／または作用物質を含有する。この場合には、作用物質または効果物質は、有利に最初にワックス中に溶解されるかまたは均一に懸濁され、次にこうして得られたワックス調剤は、水相中に上記温度で分散される。
【００５５】
分散の際に使用される圧力は、典型的には１バールであり、しばしば１．５〜４０バールの範囲内、殊に２〜２０バールの範囲内で変動する。
【００５６】
ワックス成分がカルボン酸基を含有する場合、このことは、本発明によれば、好ましいことであり、乳化は、有利に塩基の存在下で行なわれる。好ましくは、塩基は、ワックス中またはワックス様ポリマー中に存在するカルボン酸基の少なくとも４０％、殊に少なくとも８０％が中和された形で存在するような量で使用される。
【００５７】
塩基としては、原則的にアルカリ金属水酸化物、例えば水酸化ナトリウムまたは水酸化カリウム、アルカリ土類金属水酸化物、例えば水酸化カリウムならびにアンモニアおよびアミンがこれに該当する。アミンは、有利にアルキル基中に特に１〜６個、殊に１〜４個のＣ原子を有するモノアルキルアミン、ジアルキルアミンまたはトリアルキルアミン、ヒドロキシアルキル基中に有利に２〜６個のＣ原子を有するモノアルカノールアミン、ジアルカノールアミンまたはトリアルカノールアミン、アルキル基中に１〜１２個、殊に１〜８個のＣ原子およびヒドロキシアルキル基中に２〜６個のＣ原子を有するモノアルキルジアルカノールアミンおよびジアルキルモノアルカノールアミン、さらにアルキル基中に特に１〜２０個のＣ原子および特に２〜６０、殊に３〜４０のエトキシル化度を有するエトキシル化されたモノアルキルアミンおよびジアルキルアミンである。これに関連して、好ましいヒドロキシアルキルは、ヒドロキシエチルおよび２−ヒドロキシプロピルである。好ましいのは、少なくとも１個のヒドロキシアルキル基および／またはポリエチレンオキシド基を有するようなアミンである。好ましいアミンの例は、ジエタノールアミン、トリエタノールアミン、２−アミノ−２−メチルプロパン−１−オール、ジメチルエタノールアミン、ジエチルエタノールアミン、ジメチルアミノジグリコール、ジエチルアミノジグリコールならびにジエチレントリアミンである。
【００５８】
更に、乳化を促進させるために、乳化剤が添加されてよい。乳化剤は、非イオン性、陽イオン性または陰イオン性であることができ、この場合、陰イオン性乳化剤および非イオン性乳化剤ならびに陰イオン性乳化剤と非イオン性乳化剤との混合物は、好ましい。殊に好ましいのは、非イオン性乳化剤および非イオン性乳化剤と一般に乳化剤量に対して４０質量％未満、特に２０質量％未満の副次的量の陰イオン性乳化剤との混合物である。
【００５９】
陰イオン性乳化剤には、例えばカルボン酸塩、殊に脂肪酸のアルカリ金属塩、アルカリ土類金属塩およびアンモニウム塩、例えば通常、石鹸とも呼称されるステアリン酸カリウム；アシルグルタメート；サルコシネート、例えばナトリウムラウロイルサルコシネート；タウレート；メチルセルロース；アルキルホスフェート、殊にモノ燐酸アルキルエステルおよびジ燐酸アルキルエステル；スルフェート、殊にアルキルスルフェートおよびアルキルエーテルスルフェート；スルホネート、さらにアルキルスルホネートおよびアルキルアリールスルホネート、殊にアリールスルホン酸のアルカリ金属塩、アルカリ土類金属塩およびアンモニウム塩ならびにアルキル置換アリールスルホン酸、アルキルベンゼンスルホン酸、例えばリグニンスルホン酸およびフェノールスルホン酸、ナフタリンスルホン酸およびジブチルナフタリンスルホン酸、またはドデシルベンゼンスルホネート、アルキルナフタリンスルホネート、アルキルメチルエステルスルホネート、スルホン化ナフタリンおよびその誘導体とホルムアルデヒドとの縮合生成物、ナフタリンスルホン酸、フェノール−および／またはフェノールスルホン酸とホルムアルデヒドまたはホルムアルデヒドおよび尿素との縮合生成物、モノアルキルコハク酸エステルスルホネートまたはジアルキルコハク酸エステルスルホネート；ならびにタンパク質水解物およびリグニン亜硫酸塩廃液が所属する。前記のスルホン酸は、有利に中性塩または場合によっては塩基性塩の形で使用される。
【００６０】
非イオン性乳化剤には、例えば次のものが所属する：
通常２〜１００、殊に３〜５０のアルコキシル化度を有する脂肪アルコールアルコキシレートおよびオキソアルコールアルコキシレート、例えばＣ8〜Ｃ30−アルカノールまたはアルケノール（アルカジエノール）、例えばイソトリデシルアルコール、ラウリルアルコール、オレイルアルコールまたはステアリルアルコールのアルコキシレートならびにそのＣ1〜Ｃ4−アルキルエーテルおよびＣ1〜Ｃ4−アルキルエステル、例えばそのアセテート、
アルコキシル化された動物性脂肪および／または植物性脂肪および／または動物性油および／または植物性油、例えばトウモロコシ油エトキシレート、ひまし油エトキシレート、通常２〜１００、殊に３〜５０のアルコキシル化度を有する獣脂エトキシレート、
グリセリンエスエル、例えばグリセリンモノステアレート、
ポリマーのアルコキシレート、殊に３〜１００のアルコキシル化度を有するポリエチレンオキシドの脂肪酸エステル、例えばモノエステルまたはジエステルとしてのPEG 300-オレエート、PEG 300-ステアレートまたはPEG 300-ラウレート、
酸化エチレンおよび／または酸化プロピレンからなるコポリマーのアルコキシレート、例えばBASF社のPluronic（登録商標）の銘柄、
アルキルフェノールアルコキシレート、例えばエトキシル化されたイソオクチルフェノール、オクチルフェノールまたはノニルフェノール、通常２〜１００、殊に３〜５０のアルコキシル化度を有するトリブチルフェノールポリオキシエチレンエーテル、
通常２〜１００、殊に３〜５０のアルコキシル化度を有する脂肪アミンアルコキシレート、脂肪酸アミドアルコキシレートおよび脂肪酸ジエタノールアミドアルコキシレート、殊にそのエトキシレート、
糖界面活性剤、ソルビットエステル、例えばソルビタン脂肪酸エステル（ソルビタンモノオレエート、ソルビタントリステアレート）、ポリオキシエチレンソルビタン脂肪酸エステル、アルキルポリグリコシド、Ｎ−アルキルグルコンアミド、
アルキルメチルスルホキシド、
アルキルジメチルホスフィンオキシド、例えばテトラデシルジメチルホスフィンオキシド。
【００６１】
更に、この場合に例示的に記載される乳化剤は、ペルフルオロ乳化剤、シリコン乳化剤、ホスホリピド、例えばレシチンまたは化学的に変性されたレシチン、アミノ酸乳化剤、例えばＮ−ラウロイルグルタメートである。
【００６２】
別記しない限り、上記の乳化剤のアルキル鎖は、通常６〜３０個、殊に８〜２０個の炭素原子を有する線状または分枝鎖状の基である。
【００６３】
好ましい非イオン性乳化剤は、殊に８〜２０個のＣ原子を有するアルコキシル化された、特にエトキシル化されたアルカノール、例えばエトキシル化されたノナノール、イソノナノール、デカノール、２−プロピルヘプタノール、トリデカノール、ラウリルアルコール、ミリスチルアルコール、セチルアルコール、ステアリルアルコール、Ｃ16/18−脂肪アルコール混合物であり、この場合エトキシル化度は、典型的には５〜５０の範囲内、殊に６〜３０の範囲内にある。
【００６４】
乳化剤の量は、公知方法で乳化すべきワックスの種類に左右され、一般に水性分散液に対して１５質量％、殊に１０質量％を上廻らない。低い酸化数、殊に１００ｍｇ  ＫＯＨ／ｇ未満、特に５０ｍｇ  ＫＯＨ／ｇ未満、例えば５〜１００ｍｇ  ＫＯＨ／ｇの範囲内、特に１０〜５０ｍｇ  ＫＯＨ／ｇの酸化数の場合、典型的には乳化剤は、水性ワックス分散液の全質量に対して２〜１５質量％、殊に３〜１０質量％の量で使用されるかまたは乳化されたワックス成分に対して５〜５０質量％、殊に１０〜４０質量％の量で使用される。
【００６５】
ワックス成分が１００ｍｇ  ＫＯＨ／ｇを上廻る酸化数を有する場合には、ワックスは、しばしば自己乳化性であり、乳化剤含量は、有利に乳化されたワックス成分に対して３質量％未満、殊に１質量％未満、特に０．５質量％未満である。
【００６６】
既述したように、好ましい実施態様に記載された、本発明により使用された分散液のワックス成分は、少なくとも８０℃の融点または軟化点を有するワックスである。好ましくは、この種のワックスは、ワックスの分散を促進する極性の官能基、例えばカルボキシル基、ヒドロキシル基、アルデヒド基、ケト基、ポリエーテル基または類似物を有する。殊に、ワックスは、中和可能なカルボキシル基を有する。好ましくは、ワックスは、少なくとも５ｍｇ  ＫＯＨ／ｇ、殊に１５〜２５０ｍｇ  ＫＯＨ／ｇの範囲内の酸化数によって特性決定されている。
【００６７】
それに応じて、本発明により使用するすることができるワックス分散液のワックス構成成分は、好ましくは化学的に変性されたモンタンワックスおよびモンタンエステルワックスを含めてモンタンワックス、アミドワックスおよび極性のポリオレフィンワックスである。
【００６８】
極性のポリオレフィンワックスには、非極性のポリオレフィンワックス、例えばポリオレフィンオキシデートワックスとも呼称される、ポリエチレンワックスまたはポリプロピレンワックスの酸化生成物、フィッシャー−トロップシュ−ワックスのオキシデートならびにオレフィン、殊にＣ2〜Ｃ6−オレフィン、例えばエチレンまたはプロペンと酸素基含有モノマー、例えばモノエチレン系不飽和Ｃ3〜Ｃ6−モノカルボン酸、例えばアクリル酸またはメタクリル酸および場合によっては脂肪族Ｃ2〜Ｃ10−カルボン酸のビニルエステル、例えばビニルアセテートまたはビニルプロピオネート、モノエチレン系不飽和のＣ3〜Ｃ6−モノカルボ酸とＣ1〜Ｃ18−アルカノールまたはＣ5〜Ｃ12−シクロアルカノールとのエステル、殊にアクリル酸またはメタクリル酸のエステル、例えばメチルアクリレート、エチルアクリレート、ｎ−プロピルアクリレート、イソプロピルアクリレート、ｎ−ブチルアクリレート、２−ブチルアクリレート、第三ブチルアクリレート、ｎ−ヘキシルアクリレート、２−エチルヘキシルアクリレート、３−プロピルヘプチルアクリレート、シクロペンチルアクリレート、シクロヘキシルアクリレートならびにメタクリル酸の相応するエステルとのコポリマーが含まれる。更に、極性のポリオレフィンワックスには、前記のオレフィンコポリマーの酸化生成物が含まれる。
【００６９】
好ましい実施態様において、本発明により使用することができる水性分散液のワックス成分は、該分散液中に含有されるワックス成分の全質量に対して少なくとも１つの極性のポリオレフィンワックスを少なくとも５０質量％、殊に少なくとも８０質量％、特に少なくとも９０質量％含む。殊に、極性のポリオレフィンワックスは、極性のオレフィンコポリマーおよびそのオキシデートから選択されており、この場合このオレフィンコポリマーは、本質的に次のものから形成されている：
ａ）少なくとも１つのＣ2〜Ｃ6−オレフィン、殊にプロペン、エテンまたはその混合物、特にエテン５０〜９０質量％、殊に５５〜９５質量％、特に６０〜９０質量％；
ｂ）少なくとも１つのモノエチレン系不飽和Ｃ3〜Ｃ6−モノカルボン酸、例えばアクリル酸またはメタクリル酸および／またはＣ4〜Ｃ6−ジカルボン酸、例えばマレイン酸、フマル酸、イタコン酸またはその混合物、特にアクリル酸、メタクリル酸および／またはマレイン酸１〜５０質量％、殊に５〜４０質量％、特に１０〜３０質量％；および
ｃ）モノエチレン系不飽和Ｃ3〜Ｃ6−モノカルボン酸とＣ1〜Ｃ18−アルカノールまたはＣ5〜Ｃ12−シクロアルカノールとのエステル、モノエチレン系不飽和Ｃ4〜Ｃ8−ジカルボン酸とＣ1〜Ｃ18−アルカノールまたはＣ5〜Ｃ12−シクロアルカノールとのジエステル、殊にアクリル酸またはメタクリル酸とＣ1〜Ｃ18−アルカノールまたはＣ5〜Ｃ12−シクロアルカノールとのエステルならびに脂肪族Ｃ2〜Ｃ18−カルボン酸のビニルエステル、例えばビニルアセテートまたはビニルプロピオネートから選択される１つ以上のモノエチレン系不飽和モノマー０〜４９質量％、例えば５〜４９質量％、殊に０〜４０質量％、例えば５〜４０質量％。
【００７０】
この場合に記載されるモノマー含量は、それぞれ極性のポリオレフィンワックスを構成するモノマーの全質量に対するものである。この場合には、本質的にポリマーは、少なくとも９５質量％、殊に少なくとも９９質量％が特に専ら前記モノマーａ）、ｂ）および場合によってはｃ）から形成されていることを意味する。しかし、当業者であれば、この種のポリマーは、モノマー成分以外になお重合触媒（開始剤）の成分を重合導入して含有していてよいことを認識している。
【００７１】
典型的には、極性のポリオレフィンワックスは、１０００〜１５０００ダルトンの範囲内、しばしば２０００〜１２００００ダルトンの範囲内の質量平均分子量を有する。分解されずに溶融するワックスまたは低分子量ないし中位の分子量を有するワックス状ポリマーの場合、これらワックスまたはワックス状ポリマーは、１００〜１００００ｍｍ2／秒の範囲内の１４０℃での溶融粘度によって特性決定される（ＤＦＧ単位法Ｃ−ＩＶ７（６８））かまたは溶融されないワックス状ポリマーの場合には、少なくとも１の最小の溶融フローインデックスＭＦＩ（ＤＩＮ  ５３８３５による１６０℃および荷重３２５ｇで）によって特性決定される。
【００７２】
更に、好ましい実施態様において、本発明により使用することができる水性分散液のワックス成分は、該分散液中に含有されるワックス成分の全質量に対して、化学的に変性されたモンタンワックスおよびモンタンワックスを含めて少なくとも１つの極性のモンタンワックスを少なくとも５０質量％、殊に少なくとも８０質量％、特に少なくとも９０質量％含む。
【００７３】
更に、好ましい実施態様において、本発明により使用することができる水性分散液のワックス成分は、該分散液中に含有されるワックス構成成分の全質量に対して少なくとも１つのアミドワックスを少なくとも５０質量％、殊に少なくとも８０質量％、特に少なくとも９０質量％含む。
【００７４】
更に、好ましい実施態様において、本発明により使用することができる水性分散液のワックス成分は、該分散液中に含有されるワックス構成成分の全質量に対して少なくとも１つのポリオレフィンオキシデートワックスを少なくとも５０質量％、殊に少なくとも８０質量％、特に少なくとも９０質量％含む。
【００７５】
前記のワックス構成成分は、公知技術水準から、例えばUllmann's Encyclopedia of Industrial Chemistry, 第５版ＣＤ−ＲＯＭ、Wiley VCH, Weinhei, 1997, ワックスの章、殊に副章３"モンタンワックス"および副章６"ポリオレフィンワックス"ならびにドイツ連邦共和国特許出願公開第３４２０１６８号明細書、ドイツ連邦共和国特許出願公開第３５１２５６４号明細書（ワックス状コポリマー）ならびにKunststoffhandbuch 第4章, 第161頁以降, Karl-Hanser-Verlag, 1969およびそこに引用された刊行物、ドイツ連邦共和国特許出願公開第２１２６７２５号明細書、ドイツ連邦共和国特許第２０３５７０６号明細書、欧州特許出願公開第２８３８４号明細書、ドイツ連邦共和国特許出願公開第１４９５９３８号明細書、ドイツ連邦共和国特許出願公開第１５２０００８号明細書、ドイツ連邦共和国特許出願公開第１５７０６５２号明細書、ドイツ連邦共和国特許出願公開第３１１２１６３号明細書、ドイツ連邦共和国特許出願公開第３７２０９５２号明細書、ドイツ連邦共和国特許出願公開第３７２０９５３号明細書、ドイツ連邦共和国特許出願公開第３２３８６５２号明細書およびＷＯ  ９７／４１１５８の記載から久しく公知である。また、この種の製品は、例えば商品名BASF社のLuwax（登録商標）OAタイプまたはLuwax（登録商標）ＥＡＳ−タイプ、Clariant社のLicowax PED、Honeywell社のAC3...およびAC6...タイプならびにHoneywell社のAC5...タイプで商業的に入手可能である。
【００７６】
既述したように、分散液のワックス粒子は、木材に天然の性質およびワックスによって達成される疎水化と共に付加的な性質、例えば色、改善された耐候安定性または有害な微生物での感染に抗する安定性を付与する作用物質または効果物質を含有していてもよい。作用物質または効果物質は、典型的には１０００ダルトン未満、典型的には５００ダルトン未満の分子量を有する低分子量の有機化合物または遷移金属の無機塩または酸化物である。効果物質には、着色剤、例えば顔料および染料、ならびに酸化防止剤およびＵＶ安定剤が含まれる。
【００７７】
適当な顔料は、有機顔料ならびに無機顔料を含む。
【００７８】
着色剤の例は、次の通りである：
例えば、ＷＯ  ２００４／０３５２７７中に記載されているような有機顔料、例えば：モノアゾ顔料：Ｃ．Ｉ．Ｐｉｇｍｅｎｔ  Ｂｒｏｗｎ  ２５；Ｃ．Ｉ．Ｐｉｇｍｅｎｔ  Ｏｒａｎｇｅ  ５、１３、３６、３８、６４および６７；Ｃ．Ｉ．Ｐｉｇｍｅｎｔ  Ｒｅｄ  １、２、３、４、５、８、９、１２、１７、２２、２３、３１、４８：１、４８：２、４８：３、４８：４、４９、４９：１、５２：１、５２：２、５３、５３：１、５３：３、５７：１、５８：２、５８：４、６３、１１２、１４６、１７０、１８４、１８５、１８７、１９１：１、２０８、２１０、２４５、２４７および２５１；Ｃ．Ｉ．Ｐｉｇｍｅｎｔ  Ｙｅｌｌｏｗ  ３、６２、６５、７３、７４、９７、１２０、１５１、１５４、１６８、１８１、１８３及び１９１；
Ｃ．Ｉ．Ｐｉｇｍｅｎｔ  Ｖｉｏｌｅｔ  ３２；
ジアゾ顔料、例えばＣ．Ｉ．Ｐｉｇｍｅｎｔ  Ｏｒａｎｇｅ  １６、３４、４４および７２；Ｃ．Ｉ．Ｐｉｇｍｅｎｔ  Ｒｅｄ  １４４、１６６、２１４、２２０、２２１および２４２；Ｃ．Ｉ．Ｐｉｇｍｅｎｔ  Ｙｅｌｌｏｗ  １２、１３、１４、１６、１７、８１、８３、１０６、１１３、１２６、１２７、１５５、１７４、１７６、１８０および１８８；
ジアゾ縮合顔料、例えばＣ．Ｉ．Ｐｉｇｍｅｎｔ  Ｙｅｌｌｏｗ  ９３、９５および１２８；Ｃ．Ｉ．Ｐｉｇｍｅｎｔ  Ｒｅｄ  １４４、１６６、２１４、２２０、２４２および２６２；Ｃ．Ｉ．Ｐｉｇｍｅｎｔ  Ｂｒｏｗｎ  ２３および４１；
アンタントロン顔料、例えばＣ．Ｉ．Ｐｉｇｍｅｎｔ  Ｒｅｄ  １６８；
アントラキノン顔料、例えばＣ．Ｉ．Ｐｉｇｍｅｎｔ  Ｙｅｌｌｏｗ  １４７、１７７およびＣ．Ｉ．Ｐｉｇｍｅｎｔ  Ｖｉｏｌｅｔ  ３１；
アントラピリミジン顔料、例えばＣ．Ｉ．Ｐｉｇｍｅｎｔ  Ｙｅｌｌｏｗ  １０８；
キナクリドン顔料、例えばＣ．Ｉ．Ｐｉｇｍｅｎｔ  Ｏｒａｎｇｅ  ４８および４９；Ｃ．Ｉ．Ｐｉｇｍｅｎｔ  Ｒｅｄ  １２２、２０２、２０６および２０９；Ｃ．Ｉ．Ｐｉｇｍｅｎｔ  Ｖｉｏｌｅｔ  １９；
キノフタロン顔料、例えばＣ．Ｉ．Ｐｉｇｍｅｎｔ  Ｙｅｌｌｏｗ  １３８；
ジケトピロロピロール顔料、例えばＣ．Ｉ．Ｐｉｇｍｅｎｔ  Ｏｒａｎｇｅ  ７１、７３および８１；Ｃ．Ｉ．Ｐｉｇｍｅｎｔ  Ｒｅｄ  ２５４、２５５、２６４、２７０および２７２；
ジオキサジン顔料、例えばＣ．Ｉ．Ｐｉｇｍｅｎｔ  Ｖｉｏｌｅｔ  ２３および３７；Ｃ．Ｉ．Ｐｉｇｍｅｎｔ  Ｂｌｕｅ  ８０；
フラバントロン顔料、例えばＣ．Ｉ．Ｐｉｇｍｅｎｔ  Ｙｅｌｌｏｗ  ２４；インダントロン顔料、例えばＣ．Ｉ．Ｐｉｇｍｅｎｔ  Ｂｌｕｅ  ６０および６４；
イソインドリン顔料、例えばＣ．Ｉ．Ｐｉｇｍｅｎｔ  Ｏｒａｎｇｅ  ６１および６９、Ｃ．Ｉ．Ｐｉｇｍｅｎｔ  Ｒｅｄ  ２６０、Ｃ．Ｉ．Ｐｉｇｍｅｎｔ  Ｙｅｌｌｏｗ  １３９および１８５；
イソインドリノン顔料、例えばＣ．Ｉ．Ｐｉｇｍｅｎｔ  Ｙｅｌｌｏｗ  １０９、１１０および１７３；
イソビオラントロン顔料、例えばＣ．Ｉ．Ｐｉｇｍｅｎｔ  Ｖｉｏｌｅｔ  ３１；
金属錯体顔料、例えばＣ．Ｉ．Ｐｉｇｍｅｎｔ  Ｒｅｄ  ２５７；Ｃ．Ｉ．Ｐｉｇｍｅｎｔ  Ｙｅｌｌｏｗ  １１７、１２９、１５０、１５３および１７７；Ｃ．Ｉ．Ｐｉｇｍｅｎｔ  Ｇｒｅｅｎ  ８；
ペリノン顔料、例えばＣ．Ｉ．Ｐｉｇｍｅｎｔ  Ｏｒａｎｇｅ  ４２；Ｃ．Ｉ．Ｐｉｇｍｅｎｔ  Ｒｅｄ  １９４；
ペリレン顔料、例えばＣ．Ｉ．Ｐｉｇｍｅｎｔ  Ｂｌａｃｋ  ３１および３２；Ｃ．Ｉ．Ｐｉｇｍｅｎｔ  Ｒｅｄ  １２３、１４９、１７８、１７９、１９０および２２４；Ｃ．Ｉ．Ｐｉｇｍｅｎｔ  Ｖｉｏｌｅｔ  ２９；
フタロシアニン顔料、例えばＣ．Ｉ．Ｐｉｇｍｅｎｔ  Ｂｌｕｅ  １５、１５：１、１５：２、１５：３、１５：４、１５：６および１６；  Ｃ．Ｉ．Ｐｉｇｍｅｎｔ  Ｇｒｅｅｎ  ７および３６；
ピラントロン顔料、例えばＣ．Ｉ．Ｐｉｇｍｅｎｔ  Ｏｒａｎｇｅ  ５１；Ｃ．Ｉ．Ｐｉｇｍｅｎｔ  Ｒｅｄ  ２１６；
ピラゾロキナゾロン顔料、例えばＣ．Ｉ．Ｐｉｇｍｅｎｔ  Ｏｒａｎｇｅ  ６７；Ｃ．Ｉ．Ｐｉｇｍｅｎｔ  Ｒｅｄ  ２５１；
チオインジゴ顔料、例えばＣ．Ｉ．Ｐｉｇｍｅｎｔ  Ｒｅｄ  ８８および１８１；Ｃ．Ｉ．Ｐｉｇｍｅｎｔ  Ｖｉｏｌｅｔ  ３８；
トリアリールカルボニウム顔料、例えばＣ．Ｉ．Ｐｉｇｍｅｎｔ  Ｂｌｕｅ  １、６１および６２；Ｃ．Ｉ．Ｐｉｇｍｅｎｔ  Ｇｒｅｅｎ  １；Ｃ．Ｉ．Ｐｉｇｍｅｎｔ  Ｒｅｄ  ８１、８１：１および１６９；およびＣ．Ｉ．Ｐｉｇｍｅｎｔ  Ｖｉｏｌｅｔ  １、２、３および２７；さらにＣ．Ｉ．Ｐｉｇｍｅｎｔ  Ｂｌａｃｋ  １、（アニリン黒）、Ｃ．Ｉ．Ｐｉｇｍｅｎｔ  Ｙｅｌｌｏｗ  １０１（アルダジン黄）、Ｃ．Ｉ．Ｐｉｇｍｅｎｔ  Ｂｒｏｗｎ  ２２；および
例えば、ＷＯ  ２００４／０３５２７７中に記載されているような有機着色顔料、例えば：白色顔料、例えば二酸化チタン（Ｃ．Ｉ．Ｐｉｇｍｅｎｔ  Ｗｈｉｔｅ  ６）、亜鉛白、着色酸化亜鉛；硫化亜鉛、リトポン；黒色顔料、例えば酸化鉄黒（Ｃ．Ｉ．Ｐｉｇｍｅｎｔ  Ｂｌａｃｋ  １１）、鉄−マンガン黒、スピネル黒（Ｃ．Ｉ．Ｐｉｇｍｅｎｔ  Ｂｌａｃｋ  ２７）；カーボンブラック（Ｃ．Ｉ．Ｐｉｇｍｅｎｔ  Ｂｌａｃｋ  ７）および多色顔料、例えば酸化クロム、酸化クロム水和物緑；クロム緑（Ｃ．Ｉ．Ｐｉｇｍｅｎｔ  Ｇｒｅｅｎ  ４８）；コバルトグリーン（Ｃ．Ｉ．Ｐｉｇｍｅｎｔ  Ｇｒｅｅｎ  ５０）、ウルトラマリーングリーン、コバルトブルー（Ｃ．Ｉ．Ｐｉｇｍｅｎｔ  Ｂｌｕｅ  ２８および３６；Ｃ．Ｉ．Ｐｉｇｍｅｎｔ  Ｂｌｕｅ  ７２）；ウルトラマリーンブルー；マンガンブルー、ウルトラマリンバイオレット；コバルトバイオレットおよびマンガンバイオレット、酸化鉄赤（Ｃ．Ｉ．Ｐｉｇｍｅｎｔ  Ｒｅｄ  １０１）、カドミウムスルホセレン化物（Ｃ．Ｉ．Ｐｉｇｍｅｎｔ  Ｒｅｄ  １０８）、硫化セリウム（Ｃ．Ｉ．Ｐｉｇｍｅｎｔ  Ｒｅｄ  ２６５）；モリブデン赤（Ｃ．Ｉ．Ｐｉｇｍｅｎｔ  Ｒｅｄ  １０４）、ウルトラマリンレッド、酸化鉄褐色（Ｃ．Ｉ．Ｐｉｇｍｅｎｔ  Ｂｒｏｗｎ  ６および７）、混合ブラウン、スピネル相およびコランダム相（Ｃ．Ｉ．Ｐｉｇｍｅｎｔ  Ｂｒｏｗｎ  ２９、３１、３３、３４、３５、３７、３９および４０）、クロムチタン黄（Ｃ．Ｉ．Ｐｉｇｍｅｎｔ  Ｂｒｏｗｎ  ２４）、クロムオレンジ、硫化セリウム（Ｃ．Ｉ．Ｐｉｇｍｅｎｔ  Ｏｒａｎｇｅ  ７５）、酸化鉄黄（Ｃ．Ｉ．Ｐｉｇｍｅｎｔ  Ｙｅｌｌｏｗ  ４２）；ニッケルチタン黄（Ｃ．Ｉ．Ｐｉｇｍｅｎｔ  Ｙｅｌｌｏｗ  ５３；Ｃ．Ｉ．Ｐｉｇｍｅｎｔ  Ｙｅｌｌｏｗ  １５７、１５８、１５９、１６０、１６１、１６２、１６３、１６４および１８９）；クロムチタン黄；スピネル相（Ｃ．Ｉ．Ｐｉｇｍｅｎｔ  Ｙｅｌｌｏｗ  １１９）；
硫化カドミウムおよびカドミウム亜鉛スルフィド（Ｃ．Ｉ．Ｐｉｇｍｅｎｔ  Ｙｅｌｌｏｗ  ３７および３５）；
クロム黄（Ｃ．Ｉ．Ｐｉｇｍｅｎｔ  Ｙｅｌｌｏｗ  ３４）；バナジン酸ビスマス（Ｃ．Ｉ．Ｐｉｇｍｅｎｔ  Ｙｅｌｌｏｗ  １８４）。
【００７９】
染料：例えば、ドイツ連邦共和国特許出願公開第１０２４５２０９号明細書中に記載された染料ならびにカラーインデックスにより分散染料およびソルベント染料と呼称され、分散染料とも呼称される化合物。適した分散染料の構成は、例えばUllmanns Enzyklopaedie der technischen Chemie, 第4版, 第10巻, 第155〜165頁に見出される（第7巻, 第585頁以降  −  アントラキノン染料；第8巻，第244頁以降  −  アゾ染料；第9巻，第313頁以降  −  キノフタロン染料参照）。このことに関連して、前記刊行物の役割およびその中に記載された化合物は、参考のために引用したものである。本発明によれば、適当な分散染料およびソルベント染料は、異なる発色団を有する多種多様の染料種、例えばアントラキノン染料、モノアゾ染料およびジアゾ染料、キノフタロン染料、メチン染料および字メチン染料、ナフタルイミド染料、ナフトキノン染料およびニトロ染料を含む。本発明によれば、適当な分散染料の例は、次のカラーインデックスの一覧からの分散染料である：
Ｃ．Ｉ．Ｄｉｓｐｅｒｓｅ  Ｙｅｌｌｏｗ  １〜２２８、Ｃ．Ｉ．Ｄｉｓｐｅｒｓｅ  Ｏｒａｎｇｅ  １〜１４８、Ｃ．Ｉ．Ｄｉｓｐｅｒｓｅ  Ｒｅｄ  １〜３４９、Ｃ．Ｉ．Ｄｉｓｐｅｒｓｅ  Ｖｉｏｌｅｔ  １〜９７、Ｃ．Ｉ．Ｄｉｓｐｅｒｓｅ  Ｂｌｕｅ  １〜３４９、Ｃ．Ｉ．Ｄｉｓｐｅｒｓｅ  Ｇｒｅｅｎ  １〜９、Ｃ．Ｉ．Ｄｉｓｐｅｒｓｅ  Ｂｒｏｗｎ  １〜２１、Ｃ．Ｉ．Ｄｉｓｐｅｒｓｅ  Ｂｌａｃｋ  １〜３６。本発明によれば、適当なソルベント染料の例は、次のカラーインデックスの一覧からの化合物である：Ｃ．Ｉ．Ｓｏｌｖｅｎｔ  Ｙｅｌｌｏｗ  ２〜１９１、Ｃ．Ｉ．Ｓｏｌｖｅｎｔ  Ｏｒａｎｇｅ  １〜１１３、Ｃ．Ｉ．Ｓｏｌｖｅｎｔ  Ｒｅｄ  １〜２４８、Ｃ．Ｉ．Ｓｏｌｖｅｎｔ  Ｖｉｏｌｅｔ  ２〜６１、Ｃ．Ｉ．Ｓｏｌｖｅｎｔ  Ｂｌｕｅ  ２〜１４３、Ｃ．Ｉ．Ｓｏｌｖｅｎｔ  Ｇｒｅｅｎ  １〜３５、Ｃ．Ｉ．Ｓｏｌｖｅｎｔ  Ｂｒｏｗｎ  １〜６３、Ｃ．Ｉ．Ｓｏｌｖｅｎｔ  Ｂｌａｃｋ  ３〜５０。更に、本発明によれば、適当な染料は、ナフタリン、アントラセン、ペリレン、テリレン、クアテリレン（Quarterylen）、ならびにジケトピロロピロール染料、ペリノン染料、クマリン染料、イソインドリン染料およびイソインドリノン染料、ポルフィリン染料、フタロシアニン染料およびナフタロシアニン染料である。
【００８０】
効果物質としてＵＶ吸収剤、酸化防止剤および／または安定剤が使用されてもよい。ＵＶ吸収剤の例は、次に記載されたグループａ）〜ｇ）の化合物である。安定剤の例は、次に記載されたグループｉ）〜ｑ）の化合物である。
ａ）４，４−ジアリールブタジエン、
ｂ）ケイ皮酸エステル、
ｃ）ベンゾトリアゾール、
ｄ）ヒドロキシベンゾフェノン、
ｅ）ジフェニルシアンアクリレート、
ｆ）オキサミド（蓚酸ジアミド）、
ｇ）２−フェニル−１，３，５−トリアジン；
ｈ）酸化防止剤、
ｉ）立体障害アミン、
ｊ）金属不活性剤、
ｋ）ホスフィットおよびホスホニット（Phosphonite）、
ｌ）ヒドロキシルアミン、
ｍ）ニトロン、
ｎ）アミノキシド、
ｏ）ベンゾフラノンおよびインドリノン、
ｐ）チオ相乗剤および
ｑ）過酸化物崩壊性化合物。
【００８１】
４，４−ジアリールブタジエンのグループａ）には、例えば以下の式Ａの化合物が挙げられる。
【００８２】
【化１】
2008540158.tif 000002
【００８３】
前記化合物は、欧州特許出願公開第９１６３３５号明細書の記載から公知である。置換基Ｒ10および／またはＲ11は、有利にはＣ1〜Ｃ8−アルキルおよびＣ5〜Ｃ8−シクロアルキルを意味する。
【００８４】
ケイ皮酸エステルのグループｂ）には、例えば４−メトキシケイ皮酸イソアミルエステル、４−メトキシケイ皮酸−２−エチルヘキシルエステル、メチル−α−メトキシカルボニルシンナメート、メチル−α−シアノ−β−メチル−ｐ−メトキシシンナメート、ブチル−α−シアノ−β−メチル−ｐ−メトキシ−シンナメートおよびメチル−α−メトキシカルボニル−ｐ−メトキシシンナメートが挙げられる。
【００８５】
ベンゾトリアゾールのグループｃ）には、例えば、２−（２’−ヒドロキシフェニル）−ベンゾトリアゾール、例えば２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）−ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）−ベンゾトリアゾール、２−（３’，５’−ジ−ｔｅｒｔ−アミル−２’−ヒドロキシフェニル）−ベンゾトリアゾール、２−（３’，５’−ビス−（α，α−ジメチルベンジル）−２’−ヒドロキシフェニル）−ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−［２−エチルヘキシルオキシ］−カルボニルエチル］−２’−ヒドロキシフェニル）−５−クロローベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）−ベンゾトリアゾール、２−（３’−ｔｅｒｔ−ブチル−２’−ヒドロキシ−５’−（２−オクチルオキシカルボ二ルエチル）フェニル）−ベンゾトリアゾール、２−（３’−ｔｅｒｔ−ブチル−５’−［２−（２−エチルヘキシルオキシ）カルボニルエチル］−２’−ヒドロキシフェニル）−ベンゾトリアゾール、２−（３’−ドデシル−２’−ヒドロキシ−５’−メチルフェニル）−ベンゾトリアゾール、および２−（３’−ｔｅｒｔ−ブチル−２’−ヒドロキシ−５’−（２−イソオクチルオキシカルボニルエチル）−フェニルベンゾトリアゾール、２，２’−メチレン−ビス−［４−（１，１，３，３−テトラメチルブチル）−６−ベンゾトリアゾール−２−イル−フェノール］；２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル化の生成物；［Ｒ−ＣＨ2ＣＨ2−ＣＯＯ（ＣＨ2）3］2、但し、この場合Ｒは、３’−ｔｅｒｔ−ブチル−４’−ヒドロキシ−５’−２Ｈ−ベンゾトリアゾール−２−イル−フェニルであるものとし、およびこれらの混合物が挙げられる。
【００８６】
ヒドロキシベンゾフェノンのグループｄ）には、例えば２−ヒドロキシベンゾフェノン、例えば２−ヒドロキシ−４−メトキシベンゾフェノン、２，２’−ジヒドロキシ−４−メトキシベンゾフェノン、２，４−ジヒドロキシベンゾフェノン、２，２’４，４’−テトラヒドロキシベンゾフェノン、２，２’−ジヒドロキシ−４，４’−ジメトキシベンゾフェノン、２，２’−ジヒドロキシ−４，４’−ジメトキシベンゾフェノン、２−ヒドロキシ−４−（２−エチルヘキシルオキシ）ベンゾフェノン、２−ヒドロキシ−４−（ｎ−オクチルオキシ）ベンゾフェノン、２−ヒドロキシ−４−メトキシ−４’−メチルベンゾフェノン、２−ヒドロキシ−３−カルボキシベンゾフェノン、２−ヒドロキシ−４−メトキシベンゾフェノン−５−スルホン酸、およびこのナトリウム塩、２，２’−ジヒドロキシ−４，４’−ジメトキシベンゾフェノン−５，５’−ビススルホン酸およびこのナトリウム塩が挙げられる。
【００８７】
ジフェニルシアンアクリレートのグループｅ）には、例えばエチル−２−シアン−３，３−ジフェニルアクリレート、但し、これは例えば、ＢＡＳＦ  ＡＧ社、Ｌｕｄｗｉｇｓｈａｆｅｎ在、のＵＶｉｎｕｌ（登録商標）３０３５の名称で市場で入手可能であるものとし、２−エチルヘキシル−２−シアン−３，３−ジフェニルアクリレート、但し、これは例えば、ＢＡＳＦ  ＡＧ社、Ｌｕｄｗｉｇｓｈａｆｅｎ在、のＵＶｉｎｕｌ（登録商標）３０３９の名称で市場で入手可能であるものとし、および１，３−ビス−［（２’−シアノ−３’，３’−ジフェニルアクリロイル）オキシ］−２，２−ビス｛［２’−シアノ−３’，３’−ジフェニルアクリロイル）オキシ］メチル｝プロパン、但し、これは例えば、ＢＡＳＦ  ＡＧ社、Ｌｕｄｗｉｇｓｈａｆｅｎ在、のＵＶｉｎｕｌ（登録商標）３０３０の名称で市場で入手可能であるものとし、が挙げられる。
【００８８】
オキサミドのグループｆ）には、例えば、４，４’−ジオクチルオキシオキサニリド、２，２’−ジエトキシオキサニリド、２，２’−ジオクチルオキシ−５，５’−ジ−（ｔｅｒｔ−ブチル）オキサニリド、２，２’−ジドデシルオキシ−５，５’−ジ−（ｔｅｒｔ−ブチル）オキサニリド、２−エトキシ−２’−エチルオサニリド、Ｎ，Ｎ’−ビス（３−ジメチルアミノプロピル）オキサミド、２−エトキシ−５−ｔｅｒｔ−ブチル−２’−エチルオキサニリドおよび前記オキサニリドと２−エトキシ−２’−エチル−５，４’−ジ−（ｔｅｒｔ−ブチル）オキサニリドとのこれらの混合物ならびにオルト−メトキシ二置換オキサニリド、パラ−メトキシ二置換オキサニリドの混合物およびオルト−エトキシ二置換オキサニリドおよびパラ−エトキシ二置換オキサニリドの混合物が挙げられる。
【００８９】
２−フェニル−１，３，５−トリアジンのグループｇ）には、例えば、２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロポキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロポキシ）−フェニル］−４，６−ビス（２，４−ジメチル）−１，３，５−トリアジン、２−［２−ヒドロキシ−４−（２−ヒドロキシ−３−オクチルオキシ−プロポキシ）−フェニル］−４，６−ビス（２，４−ジメチル）−１，３，５−トリアジン、２−［４−（ドデシルオキシ／トリデシルオキシ−２−ヒドロキシプロポキシ）−２−ヒドロキシ−フェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）１，３，５−トリアジン、２−（２−ヒドロキシ−４−ヘキシルオキシフェニル）−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジンおよび２−（２−ヒドロキシフェニル）−４−（４−メトキシフェニル）−６−フェニル−１，３，５−トリアジンが挙げられる。
【００９０】
酸化防止剤のグループｈ）には、例えば以下のものが含まれる：
アルキル化モノフェノール、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、非分枝または、側鎖中で分枝したノニルフェノール、例えば２，６−ジ−ノニル−４−メチルフェノール、２，４−ジメチル−６−（１−メチルウンデシ−１−イル）−フェノール、２，４−ジメチル−６−（１−メチルヘプタデシ−１−イル）−フェノール、２，４−ジメチル−６−（１−メチルトリデシ−１−イル）フェノールおよびこれらの混合物が挙げられる。
【００９１】
アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノール。
【００９２】
ヒドロキノンおよびアルキル化ヒドロキノン、例えば２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス−（３，５−ジ−ｔｅｒｔ−ブチル−４−ヒドロキシフェニル）アジペート。
【００９３】
トコフェロール、例えばα−トコフェロール、β−トコフェロール、γ−トコフェロール、δ−トコフェロールおよびこれらの混合物（ビタミンＥ）。
【００９４】
ヒドロキシル化チオジフェニルエーテル、例えば２，２’−チオ−ビス（６−ｔｅｒｔ−ブチル−４−メチルフェノール）、２，２’−チオ−ビス（４−オクチルフェノール）、４，４’−チオ−ビス（６−ｔｅｒｔ−ブチル−３−メチルフェノール）、４，４’−チオ−ビス（６−ｔｅｒｔ−ブチル−２−メチルフェノール）、４，４’−チオ−ビス（３，６−ジ−ｓｅｃ−アミルフェノール）、４，４’−ビス（２，６−ジメチル−４−ヒドロキシフェニル）ジスルフィド。
【００９５】
アルキリデンビスフェノール、例えば２，２’−メチレン−ビス（６−ｔｅｒｔ−ブチル−４−メチルフェノール）、２，２’−メチレン−ビス（６−ｔｅｒｔ−ブチル−４−エチルフェノール）、２，２’−メチレン−ビス［４−メチル−６−（α−メチルシクロヘキシル）−フェノール］、２，２’−メチレン−ビス（４−メチル−６−シクロヘキシルフェノール）、２，２’−メチレン−ビス（６−ノニル−４−メチルフェノール）、２，２’−メチレン−ビス（４，６−ジ−ｔｅｒｔ−ブチルフェノール）、２，２’−エチリデン−ビス（４，６−ジ−ｔｅｒｔ−ブチルフェノール）、２，２’−エチリデン−ビス（６−ｔｅｒｔ−ブチル−４−イソブチルフェノール）、２，２’−メチレン−ビス［６−（α−メチルベンジル）−４−ノニルフェノール］、２，２’−メチレン−ビス［６−（α，α−ジメチルベンジル）−４−ノニルフェノール］、４，４’−メチレン−ビス（２，６−ジ−ｔｅｒｔ−ブチルフェノール）、４，４’−メチレン−ビス［６−ｔｅｒｔ−ブチル−２−メチルフェノール］、１，１−ビス（５−ｔｅｒｔ−ブチル−４−ヒドロキシ−２−メチルフェニル）−ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコール−ビス−［３，３−ビス（３−ｔｅｒｔ−ブチル−４−ヒドロキシフェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２−ヒドロキシ−５−メチルベンジル）−６−ｔｅｒｔ−ブチル−４−メチルフェニル］テレフタレート、１，１−ビス（３，５−ジメチル−２−ヒドロキシフェニル）ブタン、２，２−ビス−（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）−ペンタン。
【００９６】
ベンジル化合物、例えば、３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、１，３，５−トリ−（３，５−ジ−ｔｅｒｔ−ブチル−４−ヒドロキシベンジル）−２，４，６−トリメチルベンゼン、ジ−（３，５−ジ−ｔｅｒｔ−ブチル−４−ヒドロキシベンジル）スルフィド、３，５−ジ−ｔｅｒｔ−ブチル−４−ヒドロキシベンジル−メルカプロ酢酸イソオクチルエステル、ビス−（４−ｔｅｒｔ−ブチル−３−ヒドロキシ−２，６−ジメチルベンジル）ジチオールテレフタレート、１，３，５−トリス−（３，５−ジ−ｔｅｒｔ−ブチル−４−ヒドロキシベンジル）イソシアヌレート、１，３，５−トリス−（４−ｔｅｒｔ−ブチル−３−ヒドロキシ−２，６−ジメチルベンジル）イソシアヌレート、３，５−ジ−ｔｅｒｔ−ブチル−４−ヒドロキシベンジル−燐酸ジオクタデシルエステルおよび３，５−ジ−ｔｅｒｔ−ブチル−４−ヒドロキシベンジル−燐酸モノエチルエステル、カルシウム塩。
【００９７】
ヒドロキシベンジル化マロネート、例えばジオクタデシル−２，２−ビス−（３，５−ジ−ｔｅｒｔ−ブチル−２−ヒドロキシベンジル）−マロネート、ジ−オクタデシル−２−（３−ｔｅｒｔ−ブチル−４−ヒドロキシ−５−メチルベンジル）−マロネート、ジ−ドデシルメルカプトエチル−２，２−ビス−（３，５−ジ−ｔｅｒｔ−ブチル−４−ヒドロキシベンジル）マロネート、ビス［４−（１，１，３，３−テトラメチルブチル）フェニル］−２，２−ビス−（３，５−ジ−ｔｅｒｔ−ブチル−４−ヒドロキシベンジル）マロネート。
【００９８】
ヒドロキシベンジル芳香族化合物、例えば１，３，５−トリス−（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００９９】
トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス−（３，５−ジ−ｔｅｒｔ−ブチル−４−ヒドロキシベンジル）−イソシアヌレート、１，３，５−トリス（４−ｔｅｒｔ−ブチル−３−ヒドロキシ−２，６−ジメチルベンジル）−イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）−イソシアヌレート。
【０１００】
ベンジルホスホネート、例えばジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート（（３，５−ビス（１，１−ジメチルエチル）−４−ヒドロキシフェニル）メチル）ホスホン酸ジエチルエステル）、ジオクタデシル−３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸モノエチルエステルのカルシウム塩。
【０１０１】
アシルアミノフェノール、例えば４−ヒドロキシ−ラウリン酸アニリド、４−ヒドロキシステアリン酸アニリド、２，４−ビス−オクチルメルカプト−６−（３，５−ｔｅｒｔ−ジブチル−４−ヒドロキシアニリノ）−ｓ−トリアジンおよびオクチル−Ｎ−（３，５−ジ−ｔｅｒｔ−ブチル−４−ヒドロキシフェニル）カルバメート。
【０１０２】
β−（３，５−ジ−ｔｅｒｔ−ブチル−４−ヒドロキシフェニル）プロピオン酸と一価または多価のアルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリット、トリス（ヒドロキシエチル）イソシアヌラート、Ｎ，Ｎ’−ビス−（ヒドロキシエチル）蓚酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１０３】
β−（５−ｔｅｒｔ−ブチル−４−ヒドロキシ−３−メチルフェニル）プロピオン酸と一価または多価のアルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリット、トリス（ヒドロキシエチル）イソシアヌレート、Ｎ，Ｎ’−ビス（ヒドロキシエチル）蓚酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１０４】
β−（３，５−ジシクロヘキシル−４−ヒドロキシフェニル）プロピオン酸と一価または多価のアルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリット、トリス（ヒドロキシエチル）イソシアヌレート、Ｎ，Ｎ’−ビス−（ヒドロキシエチル）蓚酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１０５】
３，５−ジ−ｔｅｒｔ−ブチル−４−ヒドロキシフェニル酢酸と一価または多価のアルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリット、トリス（ヒドロキシエチル）イソシアヌレート、Ｎ，Ｎ’−ビス−（ヒドロキシエチル）蓚酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１０６】
β−（３，５−ジ−ｔｅｒｔ−ブチル−４−ヒドロキシフェニル）プロピオン酸のアミド、例えばＮ，Ｎ’−ビス（３，５−ジ−ｔｅｒｔ−ブチル−４−ヒドロキシフェニルプロピオニル）−ヘキサメチレンジアミン、Ｎ，Ｎ’−ビス（３，５−ジ−ｔｅｒｔ−ブチル−４−ヒドロキシフェニルプロピオニル）−トリメチレンジアミン、Ｎ，Ｎ’−ビス（３，５−ジ−ｔｅｒｔ−ブチル−４−ヒドロキシフェニルプロピオニル）−ヒドラジド、Ｎ，Ｎ’−ビス［２−（３−［３，５−ジ−ｔｅｒｔ−ブチル−４−ヒドロキシフェニル］−プロピオニルオキシ）エチル］−オキサミド（例えばＵｎｉｒｏｙａｌ社のＮａｕｇａｒｄ（登録商標）ＸＬ−１）。
【０１０７】
アスコルビン酸（ビタミンＣ）
アミン性酸化防止剤、例えばＮ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス−（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス−［（２−メチルフェニル）アミノ］エタン、１，２−ビス（フェニルアミノ）−プロパン、（ｏ−トリル）−ビグアニド、ビス［４−（１’，３’−ジメチルブチル）フェニル］アミン、ｔｅｒｔ−オクチル化Ｎ−フェニル−１−ナフチルアミン、モノアルキル化およびジアルキル化されたｔｅｒｔ−ブチル／ｔｅｒｔ−オクチルジフェニルアミンからの混合物、モノアルキル化およびジアルキル化されたノニルジフェニルアミンからの混合物、モノアルキル化およびジアルキル化されたドデシルジフェニルアミンからの混合物、モノアルキル化およびジアルキル化されたイソプロピル／イソヘキシルジフェニルアミンからの混合物、モノアルキル化およびジアルキル化されたｔｅｒｔ−ブチルジフェニルアミンからの混合物、２，３−ジヒドロ−３，３−ジメチル−４Ｈ−１，４−ベンゾチアジン、フェノチアジン、モノアルキル化およびジアルキル化されたｔｅｒｔ−ブチル／ｔｅｒｔ−オクチルフェノチアジンからの混合物、モノアルキル化およびジアルキル化されたｔｅｒｔ−オクチルフェノチアジンからの混合物、Ｎ−アリルフェノチアジン、Ｎ，Ｎ，Ｎ’，Ｎ’−テトラフェニル−１，４−ジアミノブテ−２−エン、Ｎ，Ｎ−ビス−（２，２，６，６−テトラメチルピペリジニ−４−イル−ヘキサメチレンジアミン、ビス−（２，２，６，６−テトラメチルピペリジニ−４−イル）−セバケート、２，２，６，６−テトラメチル−ピペリジノ−４−オン、２，２，６，６−テトラメチル−ピペリジノ−４−オール、４−ヒドロキシ−２，２，６，６−テトラメチル−１−ピペリジンエタノールとのジメチルスクシネートポリマー［ＣＡＳ番号６５４４７−７７−０］（例えばＣｉｂａ  Ｓｐｅｔｉａｌｔｙ  Ｃｈｅｍｉｃａｌｓ社のＴｉｎｕｖｉｎ（登録商標）６２２）、２，２，４，４−テトラメチル−７−オキサ−３，２０−ジアザジスピロ［５．１．１１．２］−ヘイコサン−２１−オンおよびエピクロロヒドリンをベースとするポリマー［ＣＡＳ番号：２０２４８３−５５−４］例えば（Ｃｉｂａ  Ｓｐｅｃｉａｌｔｙ  Ｃｈｅｍｉｃａｌｓ社のＨｏｓｔａｖｉｎ（登録商標）３０）。
【０１０８】
立体障害アミンのグループｊ）には、例えば、４−ヒドロキシ−２，２，６，６−テトラメチルピペリジン、１−アリル−４−ヒドロキシ−２，２，６，６−テトラメチルピペリジン、１−ベンジル−４−ヒドロキシ−２，２，６，６−テトラメチルピペリジン、ビス（２，２，６，６−テトラメチルピペリジル）セバケート、ビス（２，２，６，６−テトラメチルピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）−ｎ−ブチル−３，５−ジ−ｔｅｒｔ−ブチル−４−ヒドロキシベンジルマロネート（ｎ−ブチル−３，５−ジ−ｔｅｒｔ−ブチル−４−ヒドロキシ−ベンジル−マロン酸−ビス（１，２，２，６，６−ペンタメチルピペリジル）−エステル）、１−（２−ヒドロキシエチル）−２，２，６，６−テトラメチル−４−ヒドロキシピペリジンとコハク酸とからの縮合生成物、Ｎ，Ｎ’−ビス（２，２，６，６−テトラメチル−４−ピペリジル）ヘキサンメチレンジアミンと４−ｔｅｒｔ−オクチルアミノ−２，６−ジクロロ−１，３，５−トリアジンとからの線状または環式の縮合生成物、トリス（２，２，６，６−テトラメチル−４−ピペリジル）ニトリロトリアセテート、テトラキス（２，２，６，６−テトラメチル−４−ピペリジル）−１，２，３，４−ブタン−テトラカルボキシレート、１，１’−（１，２−エタンジイル）−ビス（３，３，５，５−テトラメチルピペリジノン）、４−ベンゾイル−２，２，６，６−テトラメチルピペリジン、４−ステアリルオキシ−２，２，６，６−テトラメチルピペリジン、ビス−（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４，５］デカン−２，４−ジオン、ビス−（１−オクチルオキシ−２，２，６，６−テトラメチルピペリジル）−セバケート、ビス−（１−オクチルオキシ−２，２，６，６−テトラメチル−ピペリジル）−スクシネート、Ｎ，Ｎ’−ビス−（２，２，６，６−テトラメチル−４−ピペリジル）ヘキサメチレンジアミンと４−モルホリノ−２，６−ジクロロ−１，３，５−トリアジンとの線状または環式の縮合生成物、Ｎ，Ｎ’−ビス−（２，２，６，６−テトラメチル−４−ピペリジル）ヘキサメチレンジアミンと蟻酸エステルとの縮合生成物（ＣＡＳ−Ｎo．１２４１７２−５３−８、例えば、ＢＡＳＦ  ＡＧ社、Ｌｕｄｗｉｇｓｈａｆｅｎ在、のＵｖｉｎｕｌ（登録商標）  ４０５０Ｈ）、２−クロロ−４，６−ビス（４−ｎ−ブチルアミノ−２，２，６，６−テトラメチルピペリジル）−１，３，５−トリアジンと１，２−ビス（３−アミノプロピルアミノエタン）との縮合生成物、２−クロロ−４，６−ジ−（４−ｎ−ブチルアミノ−１，２，２，６，６−ペンタメチルピペリジイル）−１，３，５−トリアジンと１，２−ビス（３−アミノプロピルアミノ）エタンとの縮合生成物、８−アセチル−３−ドデシル−７，７，９，９−テトラ���チル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジイル）ピロリジン−２，５−ジオン、４−ヘキサデシルオキシ−２，２，６，６−テトラメチルピペリジンと４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとからの縮合生成物、１，２−ビス（３−アミノプロピルアミノ）エタンと２，４，６−トリクロロ−１，３，５−トリアジンとからの縮合生成物、ならびに４−ブチルアミノ−２，２，６，６−テトラメチルピペリジン（ＣＡＳ登録番号［１３６５０４−９６−６］）；Ｎ−（２，２，６，６−テトラメチル−４−ピペリジル）−ｎ−ドデシルスクシンイミド、Ｎ−（１，２，２，６，６−ペンタメチル−４−ピペリジイル）−ｎ−ドデシルスクシンイミド、２−ウンデシル−７，７，９，９−テトラメチル−１−オキサ−３，８−ジアザ−４−オキソスピロ［４，５］デカン、７，７，９，９−テトラメチル−２−シクロウンデシル−１−オキサ−３，８−ジアザ−４−オキソスピロ［４，５］デカンとエピクロロヒドリンとの反応混合物、１，１−ビス（１，２，２，６，６−ペンタメチル−４−ピペリジイルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジイル）ヘキサメチレンジアミン、４−メトキシ−メチレン−マロン酸と１，２，２，６，６−ペンタメチル−４−ヒドロキシピペリジンとのジエステル、ポリ［メチルプロピル−３−オキソ−４−（２，２，６，６−テトラメチル−４−ピペリジイル）］シロキサン、無水マレイン酸−α−オレフィンコポリマーと２，２，６，６−テトラメチル−４−アミノピペリジンまたは１，２，２，６，６−ペンタメチル−４−アミノピペリジンとからの反応混合物、（部分的に）Ｎ−ピペリジン−４−イル置換されたマレイン酸イミドとα−オレフィンの混合物とからのコポリマー、例えばＵｖｉｎｕｌ（登録商標）５０５０Ｈ（ＢＡＳＦ  ＡＧ）、１−（２−ヒドロキシ−２−メチルプロポキシ）−４−オクタデカノイルオキシ−２，２，６，６−テトラメチルピペリジン、１−（２−ヒドロキシ−２−メチルプロポキシ）−４−ヘキサデカノイルオキシ−２，２，６，６−テトラメチルピペリジン、１−オキシル−４−ヒドロキシ−２，２，６，６−テトラメチルピペリジンとｔ−アミルアルコールの炭素残基とからの反応生成物、１−（２−ヒドロキシ−２−メチルプロポキシ）−４−ヒドロキシ−２，２，６，６−テトラメチルピペリジン、１−（２−ヒドロキシ−２−メチルプロポキシ）−４オキソ−２，２，６，６−テトラメチルピペリジン、ビス（１−（２−ヒドロキシ−２−メチルプロポキシ）−２，２，６，６−テトラメチルピペリジン−４−イル）セバケート、ビス（１−（２−ヒドロキシ−２−メチルプロポキシ）−２，２，６，６−テ���ラメチルピペリジン−４−イル）アジペート、ビス（１−（２−ヒドロキシ−２−メチルプロポキシ）−２，２，６，６−テトラメチルピペリジン−４−イル）スクシネート、ビス（１−（２−ヒドロキシ−２−メチルプロポキシ）−２，２，６，６−テトラメチルピペリジン−４−イル）グルタレート、２，４−ビス｛Ｎ［１−（２−ヒドロキシ−２−メチルプロポキシ］−２，２，６，６−テトラメチルピペリジン−４−イル］−Ｎ−ブチルアミノ｝−６−（２ヒドロキシエチルアミノ）−ｓ−トリアジン、Ｎ，Ｎ’−ビス−ホルミル−Ｎ，Ｎ’−ビス（１，２，２，６，６−ペンタメチル−４−ピペリジル）−ヘキサメチレンジアミン、ヘキサヒドロ−２，６−ビス（２，２，６，６−テトラメチル−４−ピペリジル）−１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン（例えば、ＢＡＳＦ  ＡＧ社、Ｌｕｄｗｉｇｓｈａｆｅｎ在、のＵｖｉｎｕｌ（登録商標）４０４９）、ポリ［［６−［（１，１，３，３−テトラメチルブチル）アミノ］−１，３，５−トリアジン−２，４−ジイル］［（２，２，６，６−テトラメチル−４−ピペリジ二ル）イミノ］１，６−ヘキサンジイル［（２，２，６，６−テトラメチル−４−ピペリジニル）イミノ］］）［ＣＡＳ番号７１８７８−１９−８］、１，３，５−トリアジン−２，４，６−トリアミン、Ｎ，Ｎ，Ｎ′，Ｎ−テトラキス（４，６−ジ（ブチル−（Ｎ−メチル−２，２，６，６−テトラメチルピペリジン−４−イル）アミノ）トリアジン−２−イル）−４，７−ジアザデカン−１，１０−ジアミン（ＣＡＳ番号１０６９９０−４３−６）（例えば、Ｃｉｂａ  Ｓｐｅｃｉａｌｉｔｙ  Ｃｈｅｍｉｃａｌｓ社のＣｈｉｍａｓｓｏｒｂ  １１９）が所属する。
【０１０９】
金属不活性剤のグループｊ）には、例えばＮ，Ｎ’−ジフェニル蓚酸ジアミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）−オキサリルジヒドラジド、オキサニリド、イソフタロイルジヒドラジド、セバコイルビスフェニルヒドラジド、Ｎ，Ｎ’−ジアセチルアジピン酸ジヒドラジド、Ｎ，Ｎ’−ビス（サリチロイル）蓚酸ジヒドラジド、Ｎ，Ｎ’−ビス（サリチロイル）チオプロピオニルジヒドラジドが所属する。
【０１１０】
ホスフィットおよびホスホニットのグループｋ）には、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリットジホスフィット、トリス（２，４−ジ−ｔｅｒｔ−ブチルフェニル）ホスフィット、ジイソデシルペンタエリトリットジホスフィット、ビス（２，４−ジ−ｔｅｒｔ−ブチルフェニル）ペンタエリトリットジホスフィット、ビス（２，６−ジ−ｔｅｒｔ−ブチル−４−メチルフェニル）−ペンタエリトリットジホスフィット、ジイソデシルオキシペンタエリトリットジホスフィット、ビス（２，４−ジ−ｔｅｒｔ−ブチル−６−メチルフェニル）−ペンタエリトリットジホスフィット、ビス（２，４，６−トリス（ｔｅｒｔ−ブチルフェニル）ペンタエリトリットジホスフィット、トリステアリルソルビットトリホスフィット、テトラキス−（２，４−ジ−ｔｅｒｔ−ブチルフェニル）−４，４’−ビフェニレンジホスホニット、６−イソオクチルオキシ−２，４，８，１０−テトラ−ｔｅｒｔ−ブチル−ジベンズ［ｄ，ｆ］［１，３，２］ジオキサホスフェピン、６−フルオロ−２，４，８，１０−テトラ−ｔｅｒｔ−ブチル−１２−メチル−ジベンズ［ｄ，ｇ］［１，３，２］ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、２，２’，２"−ニトリロ［トリエチル−トリス（３，３’，５，５’−テトラ−ｔｅｒｔ−ブチル−１，１’−ビフェニル−２，２’−ジイル）ホスフィット］、２−エチルヘキシル−（３，３’，５，５’−テトラ−ｔｅｒｔ−ブチル−１，１’−ビフェニル−２，２’−ジイル）ホスフィットが所属する。
【０１１１】
ヒドロキシルアミンのグループｌ）には、例えば、Ｎ，Ｎ−ジベンジルジドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミンおよび水素化された獣脂アミンからのＮ，Ｎ−ジアルキルヒドロキシルアミンが所属する。
【０１１２】
ニトロンのグループｍ）には、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎーテトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎーオクタデシル−α−ヘキサデシルニトロン、Ｎ−メチル−α−ヘプタデシルニトロンおよび水素化された獣脂アミンから製造されたＮ，Ｎ−ジアルキルヒドロキシルアミンに由来するニトロンが所属する。
【０１１３】
アミンオキシドのグループｎ）には、例えば、アミンオキシド誘導体、例えば米国特許第５８４４０２９号明細書および米国特許第５８８０１９１号明細書に記載されているアミンオキシド誘導体、ジデシルメチルアミンオキシド、トリデシルアミンオキシド、トリドデシルアミンオキシドおよびトリヘキサデシルアミンオキシドが所属する。
【０１１４】
ベンゾフランおよびインドリノンのグループｏ）には、例えば、米国特許第４３２５８６３号明細書、米国特許第４３３８２４４号明細書、米国特許第５１７５３１２号明細書、米国特許第５２１６０５２号明細書、米国特許第５２５２６４３号明細書；ドイツ連邦共和国特許出願公開第４３１６６１１号明細書、ドイツ連邦共和国特許出願公開第４３１６６２２号明細書、ドイツ連邦共和国特許出願公開第４３１６８７６号明細書、欧州特許出願公開第０５８９８３９号明細書または欧州特許出願公開第０５９１１０２号明細書に記載のもの、または３−［４−（２−アセトキシエトキシ）フェニル］−５，７−ジ−ｔｅｒｔ−ブチル−ベンゾフラン−２（３Ｈ）−オン、５，７−ジ−ｔｅｒｔ−ブチル−３−［４−（２−ステアロイルオキシエトキシ）フェニル］ベンゾフラン−２（３Ｈ）−オン、３，３’−ビス［５，７−ジ−ｔｅｒｔ−ブチル−３−（４−［２−ヒドロキシエトキシ］フェニル）ベンゾフラン−２（３Ｈ）−オン］、５，７−ジ−ｔｅｒｔ−ブチル−３−（４−エトキシフェニル）ベンゾフラン−２（３Ｈ）−オン、３−（４−アセトキシ−３，５−ジメチルフェニル）−５，７−ジ−ｔｅｒｔ−ブチル−ベンゾフラン−２（３Ｈ）−オン、３−（３，５−ジメチル−４−ピバロイルオキシフェニル）−５，７−ジ−ｔｅｒｔ−ブチル−ベンゾフラン−２（３Ｈ）−オン、３−（３，４−ジメチルフェニル）−５，７−ジ−ｔｅｒｔ−ブチル−ベンゾフラン−２（３Ｈ）−オン、Ｃｉｂａ  Ｓｐｅｃｉａｌｉｔｙ  Ｃｈｅｍｉｃａｌｓ社のＩｒｇａｎｏｘｓ  ＨＰ−１３６、および３−（２，３−ジメチルフェニル）−５，７−ジ−ｔｅｒｔ−ブチル−ベンゾフラン−２（３Ｈ）−オンが所属する。
【０１１５】
チオ相乗剤のグループＰ）には、例えばジラウリルチオジプロピオネートまたはジステアリルチオジプロピオネートが所属する。
【０１１６】
過酸化物崩壊性化合物のグループｑ）には、例えば、β−チオジプロピオン酸のエステル、例えばラウリルエステル、ステアリルエステル、ミリスチルエステルまたはトリデシルエステル、メルカプトベンズイミゾール、または２−メルカプトベンズイミダゾールの亜鉛塩、亜鉛ジブチルジチオカルバメート、ジオクタデシルジスルフィド、ペンタエリトリット−テトラキス（β−ドデシルメルカプト）プロピオネートが所属する。
【０１１７】
本発明により使用することができる水性分散液は、ワックス成分と共に、木材または比較可能なリグノセルロース材料を有害な微生物での感染前または破壊前に保護するのに適している１つ以上の作用物質を含有していてもよい。
【０１１８】
このような有害な微生物の例は、木材変色性真菌類、例えば子嚢菌類、例えばオフィオストマ（Ophiostoma）ｓｐ．（例えば、Ophiostoma piceae, Ophiostoma piliferum）、セラトシスティス（Ceratocystis）sp.（例えば、Ceratocystis coerulescens）、アウレオバシジウム  プルランス（Aureobasidium pullulans）、スキエロフォマ（Scierophoma）sp.（例えば、Scierophoma pityophila）；不完全菌類、例えばアスペルギルス（Aspergillus）sp.（例えば、Aspergillus niger）、クラドスポリウム（Cladosporium）sp.（例えば、Cladosporium sphaerospermum）、ペニシリウム（Penicillium）sp.（例えば、Penicillium funiculosum）、トリコデルマ（Trichoderma）sp.（例えば、Trichoderma viride）、アルテルナリア（Alternaria）sp.（例えば、Alternaria alternata）、パエシロミケス（Paecilomyces）sp.（例えば、Paecilomyces variotii）；接合菌類、例えばムコル（Mucor）sp.（例えば、Mucor hiemalis）；
木材破壊性真菌類：子嚢菌類、例えばカエトミウム（Chaetomium）sp.（例えば、Chaetomium globosum）、フミコラ（Humicola）sp.（例えば、Humicola grisea）、ペトリエラ（Petriella）sp.（例えば、Petriella setifera）、トリクルス（Trichurus）sp.（例えば、Trichurus spiralis）；担子菌類、例えばコニオホラ（Coniophora）sp.（例えば、Coniophora puteana）、コリオルス（Coriolus）sp.（例えば、Coriolus versicolor）、グロエオフィルム（Gloeophyllum）sp.（例えば、Gloeophyllum trabeum）、レンチヌス（Lentinus）sp.（例えば、Lentinus lepideus）、プレウロツス（Pleurotus）sp.（例えば、Pleurotus ostreatus）、ポリア（Poria）sp.（例えば、Poria  placenta, Poria vaillantii）、セルプラ（Serpula）sp.（例えば、Serpula lacrymans）およびチロミケス（Tyromyces）sp.（例えば、Tyromyces palustris）、および
木材破壊性昆虫類、例えばカミキリムシ類（Cerambyddae）、例えばヒロトルペス  バイウルス（Hylotrupes bajulus）、カリジウム  ビオラケウム（Callidium violaceum）；ヒラタキクイムシ類（Lyctidae）、例えばリクツス  リネアリス（Lyctus linearis）、リクツス  ブルンネウス（Lyctus brunneus）；ナガシンクイムシ類（Bostrichidae）、ジノデルス  ミヌトゥス（Dinoderus minutus）；シバンムシ類（Anobiidae）、例えばアノビウム  プンクタトゥム（Anobium punctatum）、キセストビウム  ルフォビロスム（Xestobium rufovillosum）；リメキシリダエ（Lymexylidae）、例えばリメキシロン  ナバレ（Lymexylon navale）；ナガキクイムシ類（Plattypodidae）、例えばプラティプス  シリンドゥルス（Platypus cylindrus）；オエデメリダエ（Oedemeridae）、例えばナセルダ  メラヌラ（Nacerda melanura）；蟻類（Formicidae）、例えばカンポノトゥス  アブドミナリス（Camponotus abdominalis）、ラシウス  フラブス（Lasius flavus）、ラシウス  ブルンネウス（Lasius brunneus）、ラシウス  フリギノスス（Lasius fuliginosus）である。
【０１１９】
それに応じて、殺真菌剤の作用を有する作用物質、殺昆虫剤の作用を有する作用物質および殺菌剤の作用を有する作用物質は、殊に次のものが適している：
次のグループからの殺真菌剤：
ジカルボキシミド、例えばイプロジオン、ミクロゾリン、プロシミドン、ビンクロゾリン；
アシルアラニン、例えばベラナキシル、メタラキシル、オフラケ（Ofurace）、オキサジキシル；
アミン誘導体、例えばアルジモルフ、ドジン、ドデモルフ、フェンプロピモルフ、フェンプロピジン、グアザチン、イミノオクタジン、スピロキサミン、トリデモルフ；
アニリンピリミジン、例えばピリメタニル、メパニピリムまたはシプロジニル；
抗生物質、例えばシクロヘキシミド、グリセオフルビン、カスガマイシン、ナタマイシン、ポリオキシンおよびストレプトマイシン；
アゾール（コナゾール）、例えばアザコナゾール、ビテルタノール、ブロモコナゾール、シプロコナゾール、ジクロブトラゾール、ジフェノコナゾール、ジニコナゾール、エポキシコナゾール、フェンブコナゾール、フルキンコナゾール、フルシラゾール、フルトリアフォル、ケトコナゾール、ヘキサコナゾール、イマザリル、メトコナゾール、ミクロブタニル、ペンコナゾール、プロピコナゾール、プロクロラズ、プロチオコナゾール、テブコナゾール、テトラコナゾール、トリアジメフォン、トリジメノール、トリフルミゾール、トリチコナゾール；
ジチオカルバメート：フェルバム、ナバム、マネブ、マンコゼブ、メタム、メチラム、プロピネブ、ポリカルバメート、チラム、ジラム、ジネブ；
ヘテロ環式化合物、例えばアニラジン、ベノミル、ボスカリド、カルベンダジム、カルボキシン、オキシカルボキシン、シアゾファミド、ダゾメト、ジチアノン、ファモキサドン、フェナミドン、フェナリモール、フェブリダゾール、フルトラニル、フラメトピル、イソプロチオラン、メプロニル、ヌアリモール、プロベナゾール、プロキナジド、ピリフェノックス、ピロキノロン、キノキシフェン、シルチオファム、チアベンダゾール、チフルザミド、チロファネートメチル、チアジニル、トリシクラゾール、トリフォリン；
ニトロフェニル誘導体、例えばビナパクリル、ジノカプ、ジノブトン、ニトラフタールイソプロピル；
フェニルピロール、例えばフェンピドニルならびにフルジオキソニル；
２−メトキシベンゾフェノン、例えば欧州特許出願公開第８９７９０４号明細書中に一般式Ｉによって記載されているような２−メトキシベンゾフェノン、例えばメトラフェノン；
分級されていない殺真菌剤、例えばアジルベンゾラール−Ｓ−メチル、ベンチアバリカルブ、カプロパミド、クロロタロニル、シモキサニル、ジドメジン、ジドシメト、ジエトフェンカルブ、エジフェンフォス、エタボキサム、フェンヘキサミド、フェンチンアセテート、フェノキサニル、フェリムゾン、フルアジナム、フォセチル、フォセチルアルミナム、イプロバリカルブ、ヘキサクロロベンゾール、メトラフェノン、ペンシクロン、プロパムカルブ、フタリド、トロドフォスメチル、キントゼン、ゾキサミド；
ストロビルリン、例えばＷＯ  ０３／０７５６６３中に一般式Ｉによって記載されているようなストロビルリン、例えばアゾキシストロビン、ジモキシストロビン、フルオキサストロビン、クレソキシムメチル、メトミノストロビン、オリサストロビン、ピコキシスルロビン、ピラクロストロビンおよびトリフロキシスルトビン；
スルフェン酸誘導体、例えばカプタフォル、カプタン、ジクロフラニド、フォルペト、トリルフルアニド；
ケイ皮酸アミドおよび類似物、例えばジメトモルフ、フルメトフェル（Flumetover）、フルモルフ；
６−アリール−［１，２，４］トリアゾロ［１，５−ａ］ピリミジン、例えばＷＯ  ９８／４６６０８、ＷＯ  ９９／４１２５５またはＷＯ  ０３／００４４６５中にそれぞれ一般式Ｉによって記載されているような６−アリール−［１，２，４］トリアゾロ［１，５−ａ］ピリミジン；
アミド殺真菌剤、例えばシクルフェンアミドならびに（Ｚ）−Ｎ−［ａ−（シクロプロピルメトキシイミノ）−２，３−ジフルオロ−６−（ジフルオロメトキシ）ベンジル］−２−フェニルアセトアミド；
ヨード化合物、例えばジヨードメチル−ｐ−トリルスルホン、３−ヨード−２−プロピニルアルコール、４−クロロフェニル−３−ヨードプロパルギルホルマール、３−ブロム−２，３−ジヨード−３−プロペニルエチルカルボネート、２，３，３−トリヨードアリルアルコール、３−ブロム−２，３−ジヨード−２−プロペニルアルコール、３−ヨード−２−プロピニル−ｎ−ブチルカルバメート、３−ヨード−２−プロピニル−ｎ−ヘキシルカルバメート、３−ヨード−２−プロピニルフェニルカルバメート、Ｏー１−（６−ヨード−３−オキソヘキシ−５−イニル）ブチルカルバメート、Ｏー１−（６−ヨード−３−オキソヘキシ−５−イニル）フェニルカルバメート、ノプコシド；
フェノール誘導体、例えばトリブロモフェノール、テトラクロロフェノール、３−メチル−４−クロロフェノール、ジクロロフェン、ｏ−フェニルフェノール、ｍ−フェニルフェノール、２−ベンジル−４−クロロフェノール；
イソチアゾリノン、例えばＮ−メチルイソチアゾリン−３−オン、５−クロロ−Ｎ−メチルイソチアゾリン−３−オン、４，５−ジクロロ−Ｎ−オクチルイソチアゾリン−３−オン、Ｎ−オクチルイソチアゾリン−３−オン；
（ベンズ）イソチアゾリノン、例えば１，２−ベンズイソチアゾール−３（２Ｈ）オン、４，５−ジメチルイソチアゾール−３−オン、２−オクチル−２Ｈ−イソチアゾール−３−オン；
ピリジン、例えば１−ヒドロキシ−２−ピリジンチオン（およびそのＮａ塩、Ｆｅ塩、Ｍｎ塩、Ｚｎ塩）、テトラクロロ−４−メチルスルホニルピリジン；
金属石鹸、例えばナフテン酸錫、ナフテン酸銅、ナフテン酸亜鉛、錫オクテート、銅オクテート、亜鉛オクテート、錫−２−エチルヘキサノエート、銅−２−エチルヘキサノエート、亜鉛−２−エチルヘキサノエート、錫オレエート、銅オレエート、亜鉛オレエート、錫ホスフェート、銅ホスフェート、亜鉛ホスフェート、錫ベンゾエート、銅ベンゾエート、亜鉛ベンゾエート；
有機錫化合物、例えばトリブチル（ＴＢＴ）錫化合物、例えばトリブチル錫およびトリブチル（モノナフテノイルオキシ）錫誘導体；
ジアルキルジチオカルバメートおよびジアルキルジチオカルバメートのＮａ塩およびＺｎ塩、テトラメチルチオラムジスルフィド；
ニトリル、例えば２，４，５，６−テトラクロロイソフタロジニトリル；
ベンゾチアゾール、例えば２−メルカプトベンゾチアゾール；
キノリン、例えば８−ヒドロキシキノリンおよびそのＣｕ塩；
トリスーＮ−（シクロヘキシルジアゼニウムジオキシ）−アルミニウム、Ｎ−（シクロヘキシルジアゼニルムジオキシ）−５−トリブチル錫、ビス−Ｎ−（シクロヘキシルジアゼニウムジオキシ）−銅；
３−ベンゾ（ｂ）チエン−２−イル−５，６−ジヒドロ−１，４，２−オキサチアジン−４−オキシド（ベトキサジン）。
【０１２０】
次のグループからの殺昆虫剤：
オルガノホスフェート、例えばアジンフォス−メチル、アジンフォス−エチル、クロロピリフォス、クロロピリフォス−メチル、クロロフェンビンフォス、ジアジノン、ジメチルビンフォス、ジオキサベンゾフォス、ジスルホトン、エチオン、ＥＰＮ、フェニトロチオン、フェンチオン、ヘプテノフォス、イソキサチオン、マラチオン、メチダチオン、メチルパラチオン、パラオキソン、パラチオン、フェントエート、ホサロン、ホスメト、ホレート、ホキシム、ピリミホス−メチル、プロペノホス、プロチオホス、プリミホス−エチル、ピラクロフォス、ピリダフェンチオン、スルプロフォス、トリアゾフォス、トリクロロフォン、テトラクロロビンフォス、バミドチオン；
カルバメート、例えばアラニカルブ、ベンフラカルブ、ベンジオカルブ、カルバリル、カルボフラン、カルボスルファン、フェノキシカルブ、フラチオカルブ、イソオドキサカルブ、メチオカルブ、ピリミカルブ、プロポクスル（Propoxur）、チオジカルブ、トリアザメート；
ピレトロイド、例えばビフェントリン、シフルトリン、シクロプロトリン、シペルメトリン、δ−メトリン、エスフェンバレレート、エトフェンプロックス、フェンプロパトリン、フェンバレレート、シハロトリン、λ−シハロトリン、ペルメトリン、シラフルオフェン、τ−フルバリネート、テフルトリン、トラロメトリン、α−シペルメトリン；
節足動物成長調整剤：ａ）キチン質合成抑制剤、例えばベンゾイル尿素、例えばクロロフルアズロン、ジフルベンズロン、フルシクロクスロン、フルフェノクスロン、ヘキサフルムロン、ルフェヌロン、ノバルロン、テフルベンズロン、トロフルムロン；ブプロフェジン、ジオフェノラン、ヘキシチアゾックス、エトキサゾール、クロフェンタジン；ｂ）エクジソン拮抗物質、例えばヘロフェノジド、メトキシフェノジド、テブフェノジド；ｃ）ジュベノイド（Juvenoide）、例えばピリプロキシフェン、メトプレン；ｄ）脂質生合成抑制剤、例えばスピロジドフェン；
ネオニコチノイド、例えばフロニカミド、クロチアニジン、ジノテフラン、イミダクロプリド、チアメトキサム、ニチアジン、アセラミプリド、チアクロプリド；
更に、分級されていない殺昆虫剤、例えばアバメクチン、アセキノシル、アミトラズ、アザイジラクチン、ビフェナゼート、カルタプ、クロロフェナピル、クロロジメホルム、シリマジン、ジアフェンチウロン、ジオフェノラン、エマメクチン、エンドスルファン、フェナジキン、ホルメタネート、ホルメタネート塩酸塩、ヒドラメチルノン、インドキサカルブ、ピペロニルブトキシド、ピリダベン、ピメトロジン、スピノサド、チアメトキサム、チオシクラム、ピリダリル、フルアクリプリム、ミルベメクチン、スピロスメシフェン、フルピラゾフォス、ＮＣＳ  １２、フルベンジアミド、ビストリフルロン、ベンクロチアズ、ピラフルプロレ、ピリプロレ、アミドフルメト、フルフェネリン、シフルメトフェン、レピメクチン、プロフルトリン、ジメフルトリンおよびメタフルミゾン；および
殺菌剤：例えば、イソチアゾロン、例えば１，２−ベンズイソチアゾールー３（２Ｈ）−オン（ＢＩＴ）、５−クロロ−２−メチル−４−イソチアゾリン−３−オンと２−メチル−４−イソチアゾリン−３−オンとの混合物ならびに２−ｎ−オクチル−４−イソチアゾリン−３−オン（ＯＩＴ）、さらにカルベンダジム、クロロトルロン、２，２−ジブロム−３−ニトリロプロピオンアミド（ＤＢＮＰＡ）、フルオメツロン、３−ヨード−２−プロピニルブチルカルバメート（ＩＰＢＣ）、イソプロツロン、プロメトリン、プロピコナゾール。
【０１２１】
ワックス分散液は、作用物質または効果物質を、存在する場合には、溶解された形または分散された形で含有されていてよいか、または特にワックス成分の粒子中に含有されていてよい。
【０１２２】
ワックス分散液中の作用物質または効果物質の濃度は、公知方法により望ましい使用目的により左右され、典型的には、ワックス成分に対して０．０１〜５０質量％の範囲内、殊に０．１〜１５質量％の範囲内にあるかまたは分散液の全質量に対して０．０３〜５質量％の範囲内にある。着色剤の場合には、濃度は、典型的に分散液の質量に対して０．１〜１０質量％の範囲内にあり、作用物質の場合には、典型的に分散液の質量に対して０．０１〜５質量％の範囲内にあり、ＵＶ安定剤の場合には、典型的に分散液の質量に対して０．１〜５質量％の範囲内にあり、および酸化防止剤の場合には、典型的に分散液の質量に対して０．１〜５質量％の範囲内にある。
【０１２３】
更に、本発明の好ましい実施態様によれば、水性ワックス分散液は、ワックス構成成分および場合によっては作用物質および／または効果物質と共に、付加的に少なくとも１つの架橋可能な化合物を含有し、したがって本発明による方法の工程ａ）およびｂ）は、一緒に実施されてよい。
【０１２４】
架橋可能な化合物の種類、疎水化剤の種類および量、ならびに架橋に使用される触媒を含めて、疎水化剤中に含有されている他の成分に関連して、前記の記載は、殊に優先性については、別記しない限り同様であると言える。
【０１２５】
水性ワックス分散液中の架橋可能な化合物の濃度は、存在する限り、通常、分散液の全質量に対して５〜３０質量％の範囲内、しばしば５〜２０質量％の範囲内、殊に１０〜２０質量％の範囲内にある。分散液が前記アルコールの１つを含有する場合、該アルコールの濃度は、特に１〜１０質量％の範囲内、殊に３〜８質量％の範囲内にある。
【０１２６】
水性分散液が前記の架橋可能な化合物の１つを有する場合には、該水性分散液は、一般に、化合物Ｖの架橋または反応生成物または前縮合物の架橋を生じる触媒Ｋを含有する。触媒Ｋには、通常、水性分散液がリグノセルロース材料の含浸の直前で初めて添加される。水性分散液の全体量に対する触媒の濃度は、通常、０．１〜１０質量％の範囲内、殊に０．５〜５質量％の範囲内にある。
【０１２７】
疎水化剤でのリグノセルロース材料の含浸は、公知方法でそれぞれ使用される疎水化剤により左右される。油性疎水化剤および液状疎水化剤は、特にリューピング法（Ruepingverfahren）またはロイヤル法（Royalverfahren）によりリグノセルロース材料中に導入される。
【０１２８】
疎水化剤の水性調剤、殊に水性ワックス分散液の場合には、含浸は、このために通常の方法で、例えば浸漬、真空と圧力とを組合せて使用することによって成功するか、または殊に微粒状のリグノセルロース材料の場合には、常用の塗布方法、例えば刷毛塗り、噴霧等によって成功する。勿論、それぞれ使用される含浸法は、含浸すべき材料の寸法に依存する。僅かな寸法を有するリグノセルロース材料、例えば切れ端またはストランドならびに薄手の化粧張り材料、即ち表面積と体積との大きな比を有する材料は、僅かな費用で、例えば浸漬または噴霧によって含浸することができ、これとは異なり、よりいっそう大きな寸法を有するリグノセルロース材料、殊に最少の伸び率（Ausdehnung）が５ｍｍである材料、例えば完全な木材または完全な木材からなる成形部材は、圧力を使用しながら、殊に圧力と真空とを組合せて使用しながら含浸される。公知技術水準とは異なり、高められた温度の使用は、原則的に不要である。好ましくは、含浸は、５０℃以下の温度、例えば１５〜５０℃の範囲内の温度で実施される。
【０１２９】
浸漬のために、リグノセルロース材料は、場合によっては前乾燥後に、水性ワックス分散液を含有する容器中に浸漬される。浸漬は、特に数秒間〜２４時間、殊に１分間〜６時間の時間に亘って行なわれる。温度は、通常、１５℃〜５０℃の範囲内にある。この場合リグノセルロース材料は、水性ワックス分散液を吸収し、この場合には、水性組成物中の非水性成分（即ち、ワックス、場合によっては作用物質および／または効果物質および場合によっては硬化可能な構成成分）の濃度、温度および処理時間により、リグノセルロース材料によって吸収される、前記構成成分の量は、制御されうる。実際に吸収された、構成成分の量は、当業者によれば、簡単にリグノセルロース材料の質量増加分および水性分散液中の構成成分の濃度により測定および制御することができる。化粧張り材料は、例えば水性含浸組成物中に存在するプレスロール、所謂カレンダーにより前圧縮されうる。更に、リグノセルロース材料における脱応力の際に発生する真空は、水性ワックス分散液の促進された吸収を生じる。
【０１３０】
ワックス分散液での含浸は、好ましくは減少された圧力と高められた圧力との組み合わされた使用によって行なわれる。このために、一般に１％〜１００％の範囲内の湿分を有するリグノセルロース材料は、最初にしばしば１０〜５００ミリバールの範囲内、殊に４０〜１００ミリバールの範囲内にある減少された圧力下で、例えば水性組成物中での浸漬によって水性組成物と接触される。持続時間は、通常、１分間〜１時間の範囲内にある。これには、例えば２〜２０バールの範囲内、殊に４〜１５バール、特に５〜１２バールの高められた圧力での段階が続く。この段階の時間は、通常、１分間〜１２時間の範囲内にある。温度は、通常、１５〜５０℃の範囲内にある。この場合、リグノセルロース材料は、水性ワックス分散液を吸収し、この場合には、水性組成物中の非水性成分（即ち、ワックス、場合によっては作用物質および／または効果物質および場合によっては硬化可能な成分）の濃度、温度および処理時間により、リグノセルロース材料によって吸収される、前記成分の量は、制御されうるこの場合、実際に吸収される量は、リグノセルロース材料の質量増加分によって計算されてもよい。
【０１３１】
更に、含浸は、液体を表面上に施こすための常用の方法、例えば噴霧またはロール塗布、または刷毛塗りによって行なうことができる。このために、好ましくは、５０％以下、殊に３０％以下、例えば１２％〜３０％の範囲内の湿分を有する化粧張り材料が使用される。施与は、通常、１５〜５０℃の範囲内の温度で行なわれる。噴霧は、通常、平面状または微粒状の物体の噴霧に適した全ての装置において、例えばノズル装置および類似物により行なわれうる。刷毛塗りまたはロール塗布の場合には、望ましい量の水性組成物は、ロールまたは刷毛で平面状材料上に塗布される。
【０１３２】
本発明により使用される水性ワックス分散液が上記したような架橋可能な化合物を含有する場合、含浸には、乾燥工程および場合によっては硬化工程を高められた温度で続けることができる。しかし、原則的には、含浸には直接に、含浸された材料の後加工を続けてもよい。これは、殊に含浸されたリグノセルロース材料が成形部材、例えばＯＳＢ（oriented structural board配向構造板）板、パーティクルボード、スライスドボード（Wafer-Boards）、ＯＳＬ板およびＯＳＬ成形部材（Oriented-Strand-Lumber配向ストランドランバー）、ＰＳＬ板およびＰＳＬ成形部材（Paralle-Strand-Lumber平行ストランドランバー）、緩衝板、中密度（ＭＤＦ）および高密度（ＨＤＦ）繊維板、木材プラスチック複合材（ＷＰＣ）および類似物への接着で後加工される微粒状材料であるか、或いは化粧張り材料に後加工される化粧張りである場合に提供される。
【０１３３】
硬化工程を実施する場合には、この硬化工程は、含浸された材料を少なくとも８０℃、殊に９０℃を上廻る、例えば９０〜２２０℃の範囲内、殊に１００〜２００℃の範囲内の温度に加熱することによって行なわれる。場合によっては、先に別の乾燥工程が実施されてもよい。この場合、水性組成物の揮発性成分、殊に水および尿素化合物の硬化／架橋で反応しない過剰の有機溶剤は、部分的または完全に除去される。前乾燥は、リグノセルロース材料の種類に応じて約３０質量％である繊維飽和点でリグノセルロース材料が乾燥されることを意味する。この前乾燥は、大型の物体、殊に完全な木材の場合には亀裂形成の危険に対抗するものである。小型の材料または化粧張り材料の場合には、前乾燥は、一般に省略される。しかし、大きな寸法を有する材料の場合には、前乾燥は、有利である。別の前乾燥が実施される場合には、この前乾燥は、有利に２０〜８０℃の範囲内の温度で行なわれる。前記組成物中に含有されている硬化可能な成分の部分的または完全な硬化／架橋は、選択された乾燥温度に依存して行なうことができる。含浸された材料の組み合わされた前乾燥／硬化は、通常、５０℃〜２２０℃、殊に８０〜２００℃に達しうる温度プロフィールを当てはめることによって行なわれる。
【０１３４】
しかし、乾燥および硬化は、しばしば１つの工程で実施される。硬化／乾燥は、常用の吸気−排気系中で実施されることができる。特に、前乾燥は、含浸されたリグノセルロース材料の湿分含量が前乾燥後に乾燥材料に対して３０％以下、殊に２０％以下であるように行なわれる。乾燥／硬化が乾燥質量に対して１０％未満、殊に５％未満までの湿分含量を生じることは、利点である。湿分含量は、温度、時間および前乾燥時に選択された圧力によって簡単に制御されることができる。
【０１３５】
本発明により処理されたリグノセルロース材料は、既に調製された最終製品が重要でない場合には、公知方法で後加工されてよく、微粒状の材料の場合には、例えば成形体、例えばＯＳＢ（oriented structural board配向構造板）板、パーティクルボード、スライスドボード（Wafer-Boards）、ＯＳＬ板およびＯＳＬ成形部材（Oriented-Strand-Lumber配向ストランドランバー）、ＰＳＬ板およびＰＳＬ成形部材（Paralle-Strand-Lumber平行ストランドランバー）、緩衝板、中密度（ＭＤＦ）および高密度（ＨＤＦ）繊維板、木材プラスチック複合材（ＷＰＣ）および類似物に後加工されてよく、化粧張りの場合には、化粧張り材料、例えば化粧張りされたＯＳＬ板およびＰＳＬ板（orientedまたはparallel Strand Lumber）、合板、積層材、圧縮木材、化粧張り層木材（例えば、Kerto-Schichtholz）、多層板、積層化粧張り材料（Laminated Veneer Lumber LVL）、装飾化粧張り材料、例えば被覆化粧板、天井化粧板および平戸間用化粧板（Fertig parkett- Paneele）を含めて化粧張りされた繊維板、化粧張りされた家具用板、化粧張りされたパーティクルボード、しかも、平面状でない三次元に形成された構造部材、例えば圧縮木材成形部材、合板成形部材および少なくとも１つの化粧張り層で被覆された別の任意の成形部材に後加工されてよい。後加工；排紙装置、疎水化剤での含浸に直接続けて行なうことができるか、または硬化が疎水化剤での処理に続いて行なわれる場合には、硬化中に行なうことができるかまたは硬化に続けて行なうことができる。含浸された化粧張り材料の場合には、好ましくは、後加工は、硬化工程前に実施されるかまたは硬化工程と一緒に実施される。微粒状の材料からの成形体の場合には、包括的に成形工程と硬化工程とは、同時に実施される。
【０１３６】
本発明により得られたリグノセルロース材料が完全な木材または調製された木材材料である場合には、これら木材または木材材料は、疎水化前または疎水化後に通常の方法で、例えば鋸引き、鉋掛け、研磨、被覆等によって加工されてよい。本発明によれば、含浸されかつ硬化された完全な木材は、例えば建築用木材、角材、木材からの建築部材、木製バルコニー、屋根用こけら板、垣根、木製マスト、線路の枕木、造船における内装および甲板建造のために、湿分および殊に気候の影響に晒される物体の製造に適している。
【０１３７】
次の実施例は、本発明の説明に使用されるが、これに限定されるものではない。
【０１３８】
実施例１：架橋剤を有する着色されたワックス分散液での圧縮なしの含浸
スーダンブルー６７０で着色されたモンタンワックス／乳化剤混合物２１．７質量部（ワックスの融点約７８〜８３℃、ワックスに対して染料１質量％、乳化剤としてのアルキルエトキシレート）を９５℃で水７８．３質量部中に乳化することによってワックス分散液を製造した。こうして得られたワックス分散液５０質量部にＮ，Ｎ−ビス（ヒドロキシメチル）−４，５−ビスヒドロキシイミダゾリン−２−オン（BASF社のFixapret CP）の濃縮された水性組成物３０質量部、ＭｇＣｌ2×6Ｈ2Ｏ１．５質量部および水１７．５質量部を添加した。
【０１３９】
試験すべき立方体形松材の前面を含浸前に２Ｋラッカーで封止し、乾燥箱中で１０３℃で１６時間貯蔵し、引続き乾燥器中で乾燥剤上で冷却し、試験前に立方体形木材の質量および寸法を測定した。
【０１４０】
気密の容器中でそれぞれこうして準備された立方体形木材に重しを掛け、上記のワックス乳濁液中に浸漬した。引続き、１０分間で圧力を６０ミリバール絶対に減少させ、引続き真空を１時間維持した。次に、常圧に放圧し、立方体形木材をさらに４時間ワックス乳濁液中に放置した。湿った木材片を焼けた管内に入れた。この管を閉鎖し、小さな孔を設け、引続き１２０℃で３６時間、乾燥箱中に貯蔵した。引続き、立方体形木材を乾燥器中で乾燥剤上で冷却し、再度、質量および寸法を測定した。質量の変化は、１５．６％であった。寸法の変化は、幅については０．８％であり、高さについては、０．１％であった。立方体形木材の鋸引きの際に、この立方体形木材内部への青色染料の明らかな侵入が示された。
【０１４１】
例２：圧縮下での含浸
実施例１に記載のワックス分散液を試験をした。木材小片の準備は、実施例１の記載と同様に行なった。
【０１４２】
気密の容器中で準備された立方体形松材に重しを掛け、上記のワックス乳濁液中に浸漬した。引続き、１０分間で圧力を６０ミリバール絶対に減少させ、引続き真空を１時間維持した。次に、常圧に放圧し、試験すべき木材片およびワックス乳濁液をオートクレーブ中に移し、６バールの絶対圧力で１時間貯蔵した。引続き、放圧し、立方体形木材をさらに４時間ワックス乳濁液中に放置した。湿った木材片を焼けた管内に入れた。この管を閉鎖し、小さな孔を設け、引続き１２０℃で３６時間、乾燥箱中に貯蔵した。引続き、立方体形木材を乾燥器中で乾燥剤上で冷却し、再度、質量および寸法を測定した。質量の変化は、１７％であった。寸法の変化は、幅については１．２％であり、高さについては、０％であった。立方体形木材の鋸引きの際に、この立方体形木材内部への青色染料の強い侵入が示された。
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
リグノセルロース材料を疎水化剤で含浸することによってリグノセルロース材料を疎水化する方法において、このリグノセルロース材料を、疎水化前または疎水化中に、
α）式ＣＨ2ＯＲ〔式中、Ｒは水素またはＣ1〜Ｃ4アルキルを表わす〕で示される少なくとも２個のＮ結合基および／または２個の窒素原子を架橋する１，２−ビスヒドロキシエタン−１，２−ジイル基を有する低分子量化合物Ｖ、
β）化合物Ｖの前縮合物および
γ）化合物Ｖと、Ｃ1〜Ｃ6アルカノール、Ｃ2〜Ｃ6ポリオールおよびオリゴ−Ｃ2〜Ｃ4−アルキレングリコールから選択される少なくとも１つのアルコールとの反応生成物または混合物から選択される少なくとも１つの架橋可能な化合物を含有する硬化可能な水性組成物で含浸することを特徴とする、リグノセルロース材料を疎水化剤で含浸することによってリグノセルロース材料を疎水化する方法。
【請求項２】
疎水化剤は、少なくとも１つのワックスまたはワックス様ポリマーを含む、請求項１記載の方法。
【請求項３】
疎水化剤は、ワックスまたはワックス様ポリマーの水性分散液である、請求項２記載の方法。
【請求項４】
ワックス成分の粒子が、少なくとも７５℃の融点を有する、請求項１、２または３記載の方法。
【請求項５】
分散されたワックス成分の粒子が５００ｎｍ未満の平均粒度を有する、請求項３または４記載の方法。
【請求項６】
架橋可能な化合物が１，３−ビス（ヒドロキシメチル）−４，５−ジヒドロキシイミダゾリジン−２−オン、Ｃ1〜Ｃ6−アルカノール、Ｃ2〜Ｃ6−ポリオールおよび／またはオリゴアルキレングリコールで変性されている１，３−ビス（ヒドロキシメチル）−４，５−ジヒドロキシイミダゾリジン−２−オン、１，３−ビス（ヒドロキシメチル）尿素、１，３−ビス（メトキシメチル）尿素、１−ヒドロキシメチル−３−メチル尿素、１，３−ビス（ヒドロキシメチル）イミダゾリジン−２−オン（ジメチロールエチレン尿素）、１，３−ビス（ヒドロキシメチル）−１，３−ヘキサヒドロピリミジン−２−オン（ジメチロールプロピレン尿素）、１，３−ビス（メトキシメチル）−４，５−ジヒドロキシイミダゾリジン−２−オン（ＤＭｅＤＨＥＵ）、テトラ（ヒドロキシメチル）アセチレンジ尿素、低分子量メラミン−ホルムアルデヒド樹脂およびＣ1〜Ｃ6−アルカノール、Ｃ2〜Ｃ6−ポリオールおよび／またはオリゴアルキレングリコールで変性されている低分子量メラミン−ホルムアルデヒド樹脂（変性されたＭＦ樹脂）から選択される、請求項１から５までのいずれか１項に記載の方法。
【請求項７】
硬化可能な水性組成物中の架橋可能な化合物の濃度は、組成物の全質量に対して１〜６０質量％の範囲内にある、請求項１から６までのいずれか１項に記載の方法。
【請求項８】
水性組成物は、付加的に架橋可能な化合物の硬化を生じる触媒を含有する、請求項１から７までのいずれか１項に記載の方法。
【請求項９】
付加的に高められた温度での架橋可能な化合物の硬化を含む、請求項８記載の方法。
【請求項１０】
疎水化を硬化に続けて実施する、請求項９記載の方法。
【請求項１１】
疎水化および硬化可能な化合物の水性組成物での含浸を同時に行なう、請求項１から１０までのいずれか１項に記載の方法。
【請求項１２】
水性組成物は、疎水化剤を分散された形で含有する、請求項１１記載の方法。
【請求項１３】
含浸を減少された圧力および高められた圧力の連続した使用によって行なう、請求項１２記載の方法。
【請求項１４】
含浸を５０℃未満の温度で行なう、請求項１から１３までのいずれか１項に記載の方法。
【請求項１５】
リグノセルロース材料が木材または木材材料である、請求項１から１４までのいずれか１項に記載の方法。
【請求項１６】
請求項１から１５までのいずれか１項に記載の方法によって得ることができるリグノセルロース材料。
【請求項１７】
ａ）水相中に分散された少なくとも１つの疎水化剤および
ｂ）
α）式ＣＨ2ＯＲ〔式中、Ｒは水素またはＣ1〜Ｃ4アルキルを表わす〕で示される少なくとも２個のＮ結合基および／または２個の窒素原子を架橋する１，２−ビスヒドロキシエタン−１，２−ジイル基を有する低分子量化合物Ｖ、
β）化合物Ｖの前縮合物および
γ）化合物Ｖと、Ｃ1〜Ｃ6アルカノール、Ｃ2〜Ｃ6ポリオールおよびオリゴ−Ｃ2〜Ｃ4−アルキレングリコールから選択される少なくとも１つのアルコールとの反応生成物または混合物から選択された少なくとも１つの架橋可能な化合物を含み、この場合水性組成物は、疎水化剤を水性組成物の全体量に対して５〜４０質量％の量で含有する、水性組成物。
【請求項１８】
水相中に分散された疎水化剤がワックスまたはワックス様ポリマーである、請求項１７記載の分散液。
【請求項１９】
疎水化剤の粒子が少なくとも７５℃の融点を有する、請求項１８記載の分散液。
【請求項２０】
分散された疎水化剤の粒子が５００ｎｍ未満の平均粒度を有する、請求項１７から１９までのいずれか１項に記載の分散液。
【国際調査報告】
2008540158.tif 000003
2008540158.tif 000004
2008540158.tif 000005
2008540158.tif 000006